(57)【要約】本発明は、中空内部チャンネル若しくは通路を有する、又はこれら内部チャンネル若しくは通路をくりぬいた複合材料の新規な物品、及び構造物、並びにそれらを製造し、また使用する方法を提供する。これら中空コア物体は、構造物、舗装道路及び造園、並びにインフラにおける様々な用途に適する。【特許請求の範囲】
【請求項１】
複合材料から調製した本体を有する製品であって、
前記本体は、該本体の外部と流体連通できる１つ又は複数の表面を呈する１つ又は複数の内部ダクト又はチャンネルを有し、
前記複合材料は、
複数の結合要素であって、該結合要素それぞれは、主にケイ酸カルシウムを含むコア、シリカに富む第１層すわなち内側の層、及び炭酸カルシウムに富む第２層すなわち外側の層を有する複数の結合要素と、
粗大充填剤粒子及び／又は微細充填剤粒子を含む充填剤粒子であって、前記複数の結合要素及び前記複数の充填剤粒子がともに１つ又は複数の結合マトリックスを形成し、前記結合要素及び前記充填剤粒子が内部でほぼ均一に分散しかつ互いに結合する充填剤粒子と、
を含む製品。
【請求項２】
前記本体内に埋設した１つ又は複数の補強素子をさらに備える、請求項１記載の製品。
【請求項３】
前記１つ又は複数の補強素子は、バー、ワイヤ、又はケーブルである、請求項２記載の製品。
【請求項４】
前記１つ又は複数の補強素子であるバーは、鉄、スチール、ポリマー材料、ガラス、又はこれらの組合せから作成される、請求項２記載の製品。
【請求項５】
前記１つ又は複数の補強素子は、プレストレスされている、請求項１記載の製品。
【請求項６】
中空コアスラブである、請求項１記載の製品。
【請求項７】
約４ｍ〜約２５０ｍの縦方向寸法、約０.５ｍ〜約２ｍの横方向寸法、及び約１０ｃｍ〜約５０ｃｍの厚さを有する、請求項６記載の製品。
【請求項８】
前記複数の結合要素は、約５μｍ〜約１００μｍの範囲にわたる中央値粒径を有する、請求項１記載の製品。
【請求項９】
前記複数の結合要素は、天然又は合成のウォラストナイト、疑似ウォラストナイト、ランキナイト、ゲーレナイト、ベライト、アライト及び非晶相のうち１つ又は複数を含むケイ酸カルシウム粉末から化学的に転換される、請求項１記載の製品。
【請求項１０】
前記複数の結合要素は、制御した熱水液相焼結プロセスでＣＯ２と反応させることで、ケイ酸カルシウム粉末からの化学的転換によって調製される、請求項９記載の製品。
【請求項１１】
前記複数の結合要素は、合成のウォラストナイト又は疑似ウォラストナイト以外の前駆体ケイ酸カルシウムから化学的に転換される、請求項９記載の製品。
【請求項１２】
前記複数の結合要素：前記充填剤粒子の重量比が約１：５である、請求項１記載の製品。
【請求項１３】
約１０％未満の吸水率を有する、請求項１記載の製品。
【請求項１４】
前記本体は、長手方向に配置された４個以上のダクト又はチャンネルを有する細長い形状である、請求項１記載の製品。
【請求項１５】
製品を生産するプロセスであって、
粒子組成物及び液体組成物を混合して混合物を形成するステップと、
補強素子を前記混合物内に埋設するステップと、
前記混合物を型内で注型成形又は押出成形又は他の方法で成形し、注型成形又は押出成形又は他の方法で成形した、内部に埋設された補強素子を有する本体を生成するステップであって、前記成形した本体内に１つ又は複数の表面を呈して前記本体壁の内部に流体連通できる１つ又は複数の内部ダクト又はチャンネルを有する本体を生成するステップと、
前記１つ又は複数の内部ダクト又はチャンネル内にＣＯ２及び／又は水蒸気の雰囲気を維持するステップと、
約２０℃〜１５０℃の範囲の温度で約１時間〜約８０時間にわたり、環境大気圧〜環境大気圧より約６０ｐｓｉ高い圧力にわたる範囲の圧力を有する水及び／又はＣＯ２の雰囲気であって、ＣＯ２の濃度が約１０％〜約９０％である該雰囲気の下で前記注型成形又は押出成形した本体を硬化するステップと、
を含み、
前記粒子組成物は、天然又は合成のウォラストナイト、疑似ウォラストナイト、ランキナイト、ゲーレナイト、ベライト、アライト、及び非晶相のうち１つ又は複数を含み、かつ約１μｍ〜約１００μｍにわたる範囲の中央値粒径を有する、ケイ酸カルシウム粉末を含み、
前記液体組成物は水を含むプロセス。
【請求項１６】
前記注型成形した混合物を硬化するステップは、約６０℃以下の温度で、約１０時間〜約５０時間にわたり、水及びＣＯ２を含み環境大気圧を有する蒸気の下で行う、請求項１５記載のプロセス。
【請求項１７】
前記ケイ酸カルシウム粉末は、主にウォラストナイト粉末である、請求項１６記載のプロセス。
【請求項１８】
請求項１５〜１７のうちのいずれか一項記載のプロセスによって調製した物品。
【請求項１９】
前記物品は中空コアスラブとする、請求項１８記載の物品。
【請求項２０】
前記１つ又は複数の補強素子は、バー、ワイヤ、又はケーブルである、請求項１８記載の物品。
【請求項２１】
前記１つ又は複数の補強素子のバーは、鉄、スチール、ポリマー材料、ガラス、又はこれらの組合せから作成される、請求項１８記載の物品。
【発明の詳細な説明】
【技術分野】
【０００１】
優先権及び関連特許出願
本件出願は２０１３年１０月４日出願の米国仮出願第６１／８８６，９３６号（その内容全体は参照により本明細書に組み入れられるものとする）の優先権の恩恵を主張する。
【０００２】
本発明は、概して、中空コア、チャンネルを有する複合材料の物品に関する。より具体的には、本発明は、中空の内部ダクト、チャンネル及びチャンバを有する、又はこれらをくりぬいた新規な複合材料の物品、及び構造物、並びにそれらを製造し、また使用する方法に関する。これら中空コア物体は、構造物、舗装道路及び造園、並びにインフラにおける様々な用途に適する。
【背景技術】
【０００３】
中空コアスラブ（空洞付きスラブ又は中空コア厚板とも称される場合もある）はコンクリートのプレキャスト（予成型）スラブである。それらはビル建設に使用されることがよくあり、例えば、高層ビルディングにおける床、壁又は屋根に使用される。プレキャスト・コンクリートスラブは、一般的にはスラブの全長にわたり延在する管状の空洞を有し、これにより同等の厚さ又は強度を有する重い床スラブよりも軽量のスラブを形成する。減少した重量は、材料コスト及び輸送コストを低減する。
【０００４】
代表的なスラブは、約１２０ｃｍ幅で１５ｃｍ〜５０ｃｍの標準厚さを有する。孔間にプレキャスト・コンクリートＩ形梁部はスチール製ワイヤロープを有し、荷重からの曲げモーメントに対して耐屈曲性を生ずる。製造プロセスは、移動する成形型からプレストレス（予応力）を加えたスチール製ワイヤロープの周りに湿潤コンクリートを押し出すステップを有する。硬化後に、連続するスラブを必要長さ及び幅に従って切断する。中空コア床スラブも、鉄筋補強コンクリート（プレストレスを加えていない）で形成する。中空コア壁パネルは補強せずに形成する。
【発明の概要】
【発明が解決しようとする課題】
【０００５】
現在製造される多くの中空コアスラブは、従来コンクリートから形成される。その大部分に関して、既存のコンクリート製中空コアスラブは、意図した目的のために効果があり、また信頼性がある。コンクリート製中空コア物体は、しかしながら、経済性、及び環境インパクトの双方の点で最適ではない。既存の生産技術は、大量エネルギー消費及び二酸化炭素排出を伴い、望ましくない二酸化炭素排出量をもたらす。
【０００６】
したがって、従来のコンクリートを使用して製造した普通の中空コア物体の物理的特性及び性能特性に合致する又は凌駕し、また改善されたエネルギー消費及びより望ましい二酸化炭素排出量とともに、より低コストで大量生産できる、複合材料から調製した新規な中空コア物体に対する必要性は継続して存在する。
【課題を解決するための手段】
【０００７】
本発明は、既存のコンクリート製中空コア物体に匹敵する又は凌駕する、強靱性、柔軟性、耐摩耗性、及び耐久性を含めた優れた物理特性及び性能特性を有する新規な複合材料から製造した新規な中空コア物体に対する予期しなかった発見に部分的に基づいている。
【０００８】
本発明の中空コア物体は、幅広く入手可能な低コストの原材料から、改善されたエネルギー消費、したがって、環境インパクトが少なく望ましい二酸化炭素排出量とともに大量生産に適したプロセスによって容易に生産することができる。原材料としては粒子状ケイ酸カルシウムのような前駆体材料がある。ケイ酸カルシウム前駆体材料は、代表的には、ＣＳ（ウォラストナイト又は疑似ウォラストナイト）、Ｃ３Ｓ２（ランキナイト）、Ｃ２Ｓ（ベライト、ラルナイト、又はブリジガイト）、及び相全体の約３０％以上含むケイ酸カルシウムベースの非晶相のうち１つ又は複数から選択したケイ酸カルシウム不連続相のブレンドを有し、「Ｃ」は酸化カルシウム又は石灰、「Ｓ」は二酸化ケイ素又はシリカを意味するもので、結合要素となる若干量の不純物及び粒子状充填剤材料（例えば、石灰石、ゾノトライト、ミロ−シリカ、及び石英のような酸化カルシウム含有材料、パーライト若しくはバーミキュライトのような軽量骨材、又はフライアッシュ、ボトムアッシュ、及びスラグのような産業廃棄材料でさえもあり得る）を一緒に含む。流体成分は、液体水及び／又は水蒸気及び反応剤である二酸化炭素（ＣＯ２）を含む反応媒体として供給し、この二酸化炭素は、生産において反応種として消費され、また最終生産物内に隔離された状態で終了する。結合要素は、制御された温度及び圧力で反応が水と水蒸気との間で生ずる水和プロセスの使用、又は水蒸気及びＣＯ２の使用のいずれかにより反応する。
【０００９】
エンドユーザーの要件に応じて、分散させるレオロジー変性混和剤（混合の不変性を向上するための）、着色顔料、遅延剤、及び促進剤のような様々な他の添加物を用いる。添加材料としては、天然の又は再生した材料、及び炭酸カルシウムに富む、及び炭酸マグネシウムに富む材料、並びに流体成分に対する添加物、例えば、水溶性分散剤があり得る。
【００１０】
一態様において、本発明は、概して、複合材料から調製した本体を有する製品に関する。前記本体は、前記本体の外部と流体連通できる１つ又は複数の表面を呈する１つ又は複数の内部ダクト又はチャンネルを有する。前記複合材料は、複数の結合要素であって、該結合要素のそれぞれが、主にケイ酸カルシウムを含むコア、シリカに富む第１層すわなち内側の層、及び炭酸カルシウムに富む第２層すわなち外側の層を有する、複数の結合要素と；粗大充填剤粒子及び／又は微細充填剤粒子を含む充填剤粒子であって、前記複数の結合要素及び前記複数の充填剤粒子がともに１つ又は複数の結合マトリックスを形成し、前記結合要素及び前記充填剤粒子が、内部でほぼ均一に分散しかつ互いに結合する、充填剤粒子と；を備える。
【００１１】
他の一態様において、本発明は、概して製品を生産するプロセスに関する。このプロセスは、粒子組成物及び液体組成物を混合して混合物を形成するステップと；補強素子を前記混合物内に埋設するステップと；前記混合物を型内で注型成形又は押出成形又は他の方法で成形し、内部に埋設した補強素子有する注型成形又は押出成形又は他の方法で成形した本体を生成するステップであって、前記成形した本体内に１つ又は複数の表面を呈して前記本体壁の内部に流体連通できる１つ又は複数の内部ダクト又はチャンネルを有する、該本体を生成するステップと；前記１つ又は複数の内部ダクト又はチャンネル内にＣＯ２及び／又は水蒸気の雰囲気を維持するステップと；約２０℃〜１５０℃の範囲の温度で約１時間〜約８０時間にわたり、環境大気圧〜環境大気圧より約０.４１ＭＰａ（約６０ｐｓｉ）高い圧力にわたる範囲の圧力を有する水及び／又はＣＯ２の雰囲気であって、またＣＯ２の濃度が約１０％〜約９０％である該雰囲気の下で前記注型成形した又は押出成形した本体を硬化するステップと；を含む。前記粒子組成物は、ケイ酸カルシウム粉末であって、天然又は合成のウォラストナイト、疑似ウォラストナイト、ランキナイト、ゲーレナイト、ベライト、及びアライトのうち１つ又は複数を有し、また約１μｍ〜約１００μｍにわたる範囲の中央値粒径を有する、ケイ酸カルシウム粉末を含むものとする。前記液体組成物は水を含む。
【００１２】
本発明の目的及び特徴は、以下に図面につき説明する記載、及び特許請求の範囲からよりよく理解できるであろう。図面は、必ずしも縮尺どおりではなく、本発明の原理を示す際に誇張して示す。図面において、同一参照符号は全体を通して同一部分を示すのに使用する。
【図面の簡単な説明】
【００１３】
【図１】ＣａＣＯ３＋ＳｉＯ２⇔ＣａＳｉＯ３(ケイ酸カルシウム)＋ＣＯ２の可逆反応で存在する相を示す圧力−温度位相図である。
【図２】３ＣａＣＯ３＋２ＣａＳｉＯ３⇔２Ｃａ２ＳｉＯ４・ＣａＣＯ３＋ＣＯ２の可逆反応で存在する相を示す圧力−温度位相図である。
【図３】圧力１００ＭＰａ(１キロバール)におけるＣａＯ−ＳｉＯ２−ＣＯ２系の状態図である。
【図４】ＭｇＯ＋ＣＯ２⇔ＭｇＣＯ３の可逆反応で存在する状態を示す圧力−温度位相図である。
【図５】ＭｇＯ＋ＣＯ２⇔ＭｇＣＯ３の可逆反応に対する平衡曲線を、不活性ガス内におけるＣＯ２の割合の関数として示す圧力−温度位相図である。
【図６】ＣａＣＯ３−ＭｇＣＯ３系における種々の相に対する安定領域を示す温度−組成位相図である。
【図７】化合物ＣａＯ，ＭｇＯ，ＳｉＯ２及びＣＯ２間の相関係を示す四面体図であり、Ｃｃ−Ｄｉ−Ｗｏ平面及びＣｃ−Ｗｏ−Ｍｏ平面(斜線付き)より下側のＣＯ２不足領域を示し、Ｃｃはカルサイト、Ｗｏはウォラストナイト、Ａｋはオケルマナイト、Ｄｉは透輝石、及びＭｏはモンティセライト(ＣａＭｇＳｉＯ４)を示す。
【図８】化合物ＣａＯ，ＭｇＯ，ＳｉＯ２及びＣＯ２間の相関係を、カルサイト(Ｃｃ)、透輝石(Ｄｉ)、フォルステライト(Ｆｏ)、モンティセライト(Ｍｏ)、オケルマナイト(Ａｋ)、及びＣＯ２の相を含む四つ一組の不動点から広がるユニバリアント（一変量）曲線とともに示す圧力−温度位相図である。差込図は、ＣａＣＯ３、ＭｇＯ及びＳｉＯ２の３化合物系の位相図である。
【図９】本発明の原理に従って加湿を行うＣＯ２複合材料硬化チャンバの概略図である。
【図１０】複数の湿度制御方法、並びに本発明の原理に従って温度制御できる一定フロー又は圧力調節を用いてＣＯ２制御及び補充する能力を有する硬化チャンバの概略図である。
【図１１】３つの例となるコア形態：（ａ）繊維状、（ｂ）楕円形、および（ｃ）等軸状を含む、本発明の例示的実施形態による結合要素の概略断面図である。
【図１２】本発明の例示的実施形態による複合材料の側面及び断面の概略図であり、複合材料が、結合マトリックスと、ポリマー、金属、無機粒子、骨材等のような充填剤成分とを含む、（ａ）希薄結合マトリックス（結合要素には接触しない）における１方向に配向するファイバ状結合要素、（ｂ）希薄結合マトリックス（結合要素には接触しない）における２方向に配向する小板状結合要素、（ｃ）希薄結合マトリックス（結合要素には接触しない）における３方向に配向する小板状結合要素、および（ｄ）希薄結合マトリックス（結合要素には接触しない）におけるランダム配向性を有する小板状結合要素、（ｅ）３方向に配向する結合要素の濃密結合マトリックス（浸透ネットワークを確立するのに十分な体積率を有する）、並びにポリマー、金属、無機粒子、骨材等のような充填剤成分を含んでもよい（ｆ）ランダムに配向する結合要素の濃密結合マトリックス（浸透ネットワークを確立するのに十分な体積率を有する）を示す。
【図１３】本発明により形成した例示的な中空コアスラブを示す。
【図１４】本発明の例示的実施形態を示し、ＣＯ２及び水蒸気のガス流が内部ダクト又はチャンネル内、及び外部表面周りを通過するとき両方向に振動するよう、長さに沿って時間平均鏡面対称を確立するとともに、並置鏡面対称を維持するよう制御する。これら対称性によれば、硬化プロセス中に生ずる温度勾配及びガス組成勾配の影響を減少する。
【図１５】端壁でヴァイサラ社製のセンサによって硬化全体にわたり測定したチャンバ湿度並びに稼働中に回収した凝縮水の累積量を示す。
【図１６】乾燥中空コアの注型成形体（キャスティング：casting）に硬化させる硬化装置の写真を示す。
【図１７】図１６の装置内で硬化した中空コアの注型成形体を示す。
【発明を実施するための形態】
【００１４】
本発明は、既存のコンクリート製中空コア物体に適合する又は凌駕する優れた物理的特性及び性能特性を有する並外れた中空コア物体を提供する。本発明の中空コア物体は、幅広く入手可能な低コストの原材料から、改善されたエネルギー消費、減少した生産サイクル（例えば、少ない硬化時間）、及びより望ましい二酸化炭素排出量とともに大量生産に適したプロセスによって容易に生産することができる。本発明の生産方法は、大量にＣＯ２を消費し、この結果としてＣＯ２を隔離した生産物を生じ、カーボンニュートラルなかつ環境に優しいものにする。本明細書における中空コア物体は、中空のコア、チャンネルを有する、又はチャンネルをくりぬいた（例えば、拡散距離を減少し、また硬化を容易にするため）物体及び物品を意味する。
【００１５】
本発明の中空コア物体は、種々のビルディング、及び、例えば、床、屋根、壁、ドア、銘板、橋梁、フレーム、通路、バリア、内張り、基礎、フェンス、防音バリア、カルバート施設のボールト、浄化槽、吸い込み井戸、及び雨水排水路を含む構造コンポーネントとして使用することができる。それらは、予張力付与及び／又は事後張力付与及び／又は予応力付与した機能部である補強素子を埋設して製造し、中空コア物品のキャパシティ及び耐久性を向上することができる。補強素子は、望ましい特性の材料、例えば、スチール、ポリマー材料、ガラス又はそれらの組合せで形成した中実のバー、ワイヤ、又はケーブルとすることができる。
【００１６】
本発明の中空コア物品の重要な特徴は、コア又はチャンネル又はダクト又は中空空間が、物品の全体寸法に比べて少ない厚さを有する壁を生ずることである。硬化流体がこの壁における両側の側面にアクセスすることは、硬化に影響する二酸化炭素及び水が拡散しなければならない最大距離を大幅にカットする。さらに、中空空間は、総材料使用量及び製品重量を減少させ、この結果、材料及び輸送及び設置にかかる他の関連コストを節約する。
【００１７】
一態様において、本発明は、概して、複合材料から調製した本体を有する製品に関する。本体は、本体外部と流体連通できる１つ又は複数の表面を呈する１つ又は複数の内部ダクト又はチャンネルを有する。複合材料は、複数の結合要素を有し、各結合要素は：主にケイ酸カルシウムを有するコアと、シリカ（二酸化ケイ素）に富む第１層すわなち内側の層、及び炭酸カルシウムに富む第２層すわなち外側の層；粗大充填剤粒子及び／又は微細充填剤粒子を含む充填剤粒子と；から構成され、複数の結合要素及び複数の充填剤粒子はともに１つ又は複数の結合マトリックスを形成し、これら結合要素及び複数の充填剤粒子はほぼ均一に分散し、かつ互いに結合する。
【００１８】
任意の適切なケイ酸カルシウム組成物は、結合要素のための前駆体として使用することができる。本明細書で使用する用語「ケイ酸カルシウム組成物」は、概して、ＣＳ（ウォラストナイト又は疑似ウォラストナイト、及びときにはＣａＳｉ３Ｏ又はＣａＯ・ＳｉＯ２として配合されたもの）、Ｃ３Ｓ２（ランキナイト、及びときにはＣａ３Ｓｉ２Ｏ７又は３ＣａＯ・２ＳｉＯ２として配合されたもの）、Ｃ２Ｓ（ベライト、β-Ｃａ２ＳｉＯ４又はラルナイト、β-Ｃａ２ＳｉＯ４又はブリジガイト、α-Ｃａ２ＳｉＯ４若しくはγ-Ｃａ２ＳｉＯ４、及びときにはＣａ２ＳｉＯ４又は２ＣａＯ・ＳｉＯ２として配合されたもの）、ケイ酸カルシウムベースの非晶相を含むケイ酸カルシウム相の１つ又は複数のグループから構成される天然に存在する鉱物又は合成物質を指し、これら物質それぞれは、１つ若しくは複数の他の金属イオン及び酸化物（例えば、アルミニウム、マグネシウム、鉄若しくは酸化マンガン）若しくはそれらの混合物を含む、又は微量（１重量％）〜約５０重量％以上の範囲にわたる量の天然で存在する若しくは合成の形態におけるケイ酸マグネシウムを含むことができる。
【００１９】
ケイ酸カルシウム組成物は、上述の結晶質相に加えて、非晶質（非結晶性）ケイ酸カルシウム相を含むことができる。非晶相は、さらに、Ａｌイオン、Ｆｅイオン及びＭｇイオン、並びに原材料に存在する他の不純物イオンを組み入れることができる。ケイ酸カルシウム組成物は、さらに、僅かな量の残留ＣａＯ（石灰）及びＳｉＯ２（シリカ）を含むことができる。ケイ酸カルシウム組成物は、さらに、僅かな量のＣ３Ｓ（アライト、Ｃａ３ＳｉＯ５）を含むことができる。
【００２０】
ケイ酸カルシウム組成物は、さらに、或る量の不活性相、例えば、一般組成式（Ｃａ，Ｎａ，Ｋ）２［（Ｍｇ，Ｆｅ２＋，Ｆｅ３＋，Ａｌ，Ｓｉ）３Ｏ７］を有するメリライト型無機物（メリライト又はゲーレナイト又はオケルマナイト）、及び一般組成式Ｃａ２［（Ａｌ，Ｆｅ３＋）２Ｏ５］を有するフェライト型無機物（フェライト又はブラウンミラライト又はＣ４ＡＦ）を含むことができる。ある実施形態において、ケイ酸カルシウム組成物は非晶相のみを有する。ある実施形態において、ケイ酸カルシウム組成物は結晶相のみを有する。ある実施形態において、ケイ酸カルシウム組成物のうち幾つかは非晶相で存在し、幾つかは結晶相で存在する。
【００２１】
好適には、本発明のケイ酸カルシウム組成物は水和させないことに留意されたい。しかし、僅かな量の水和可能なケイ酸カルシウム相（例えば、Ｃ２Ｓ，Ｃ３Ｓ及びＣａＯ）は存在することができる。Ｃ２Ｓは、水にさらされるとき、緩慢な動力学の水和反応を呈し、ＣＯ２硬化プロセス中には急速にＣａＣＯ３に転換する。Ｃ３Ｓ及びＣａＯは、水にさらされると急速に水和し、したがって、５質量％未満（＜５質量％）に制限すべきである。
【００２２】
ある好適な実施形態において、ケイ酸カルシウム組成物におけるＣａ成分対Ｓｉ成分のモル比は約０.８０〜約１.２０である。ある好適な実施形態において、組成物におけるＣａ対Ｓｉのモル比は約０.８５〜約１.１５である。ある好適な実施形態において、組成物におけるＣａ対Ｓｉのモル比は約０.９０〜約１.１０である。ある好適な実施形態において、組成物におけるＣａ対Ｓｉのモル比は約０.９５〜約１.０５である。ある好適な実施形態において、組成物におけるＣａ対Ｓｉのモル比は約０.９８〜約１.０２である。ある好適な実施形態において、組成物におけるＣａ対Ｓｉのモル比は約０.９９〜約１.０１である。
【００２３】
ケイ酸カルシウム組成物に含まれるＡｌ，Ｆｅ及びＭｇの金属酸化物は、概して約３０％未満に制御する。ある好適な実施形態において、組成物は総酸化物質量に対してＡｌ，Ｆｅ及びＭｇの金属酸化物を約２０質量％以下有する。ある好適な実施形態において、組成物は総酸化物質量に対してＡｌ，Ｆｅ及びＭｇの金属酸化物を約１５質量％以下有する。ある好適な実施形態において、組成物は総酸化物質量に対してＡｌ，Ｆｅ及びＭｇの金属酸化物を約１２質量％以下有する。ある好適な実施形態において、組成物は総酸化物質量に対してＡｌ，Ｆｅ及びＭｇの金属酸化物を約１０質量％以下有する。ある好適な実施形態において、組成物は総酸化物質量に対してＡｌ，Ｆｅ及びＭｇの金属酸化物を約５質量％以下有する。
【００２４】
これらケイ酸カルシウム相それぞれは、ＣＯ２による炭酸塩化に適する。以下に炭酸塩化に適する個別のケイ酸カルシウム相を反応相（reactive phase）と称する。
【００２５】
種々の反応相は反応相全体における任意の適切な割合を占める。ある好適な実施形態において、ＣＳの反応相は約１０〜約６０重量％（例えば、約１５重量％〜約６０重量％、約２０重量％〜約６０重量％、約２５重量％〜約６０重量％、約３０重量％〜約６０重量％、約３５重量％〜約６０重量％、約４０重量％〜約６０重量％、約１０重量％〜約５０重量％、約１０重量％〜約４０重量％、約１０重量％〜約３０重量％、約１０重量％〜約２５重量％、約１０重量％〜約２０重量％、）存在し；Ｃ３Ｓ２の反応相は約５〜約５０重量％（例えば、約１０重量％〜約５０重量％、約１５重量％〜約５０重量％、約２０重量％〜約５０重量％、約３０重量％〜約５０重量％、約４０重量％〜約５０重量％、約５重量％〜約４０重量％、約５重量％〜約３０重量％、約５重量％〜約２５重量％、約５重量％〜約２０重量％、約５重量％〜約１５重量％）存在し；及びＣ２Ｓの反応相は約５重量％〜約６０重量％（例えば、約１０重量％〜約６０重量％、約２０重量％〜約６０重量％、約２５重量％〜約６０重量％、約３０重量％〜約６０重量％、約３５重量％〜約６０重量％、約４０重量％〜約６０重量％、約５重量％〜約５０重量％、約５重量％〜約４０重量％、約５重量％〜約３０重量％、約５重量％〜約２５重量％、約５重量％〜約２０重量％、約５重量％〜約２０重量％）存在し、またＣは約０重量％〜約３重量％（例えば、０重量％、１重量％以下、２重量％以下、約３重量％以下、約１重量％〜約２重量％、約１重量％〜約３重量％、約２重量％〜約３重量％）存在する。
【００２６】
ある実施形態において、反応相は、ケイ酸カルシウムベースの非晶相を、例えば、相の全体質量に対して約４０質量％以上（例えば、約４５質量％以上、約５０質量％以上、約５５質量％以上、約６０質量％以上、約６５質量％以上、約７０質量％以上、約７５質量％以上、約８０質量％以上、約８５質量％以上、約９０質量％以上、約９５質量％以上）有する。ただし、非晶相は原材料に存在する不純物イオンを付加的に組み入れることができる。
【００２７】
本発明のケイ酸カルシウム組成物は、ＣＯ２による炭酸塩化に適する。特に、ケイ酸カルシウムの組成物は、約３０℃〜約９０℃の温度でＣＯ２により炭酸塩化し、約２０％以上の質量増加でＣａＣＯ３を形成するのに適する。この質量増加は、炭酸塩生成物内へのＣＯ２の正味隔離を反映する。ある好適な実施形態において、組成物は、約３０℃〜約９０℃の温度（例えば、約４０℃〜約９０℃、約５０℃〜約９０℃、約６０℃〜約９０℃、約３０℃〜約８０℃、約３０℃〜約７０℃、約３０℃〜約６０℃、約４０℃〜約８０℃、約４０℃〜約７０℃、約４０℃〜約６０℃）の温度でＣＯ２により炭酸塩化し、１０％以上（例えば、１５％以上、２０％以上、２５％以上、３０％以上）の質量増加でＣａＣＯ３を形成するのに適する。
【００２８】
前駆体ケイ酸カルシウム組成物は、代表的には、約８μｍ〜約２５μｍの平均粒径（ｄ５０）で、粒子の１０％（ｄ１０）が約０.１μｍ〜３μｍ以下のサイズ及び粒子の９０％（ｄ９０）が約３５μｍ以上〜１００μｍのサイズを有する粉末形態で使用する。
【００２９】
ある好適な実施形態において、ｄ９０：ｄ１０の比は、粉末フローの向上又は注型成形のために必要とされる水量の低減が得られるよう選択する。ある好適な実施形態において、ｄ５０：ｄ１０の比は、反応性の向上、梱包性の向上、又は注型成形のために必要とされる水量の低減が得られるよう選択する。ある好適な実施形態において、ｄ９０：ｄ５０の比は、反応性の向上、梱包性の向上、又は注型成形のために必要とされる水量の低減が得られるよう選択する。
【００３０】
任意の適当な充填剤粒子、例えば、酸化カルシウム含有又はシリカ含有の材料を使用することができる。代表的な充填剤粒子としては、石灰、石英（砂を含む）、ウォラストナイト、ゾノトライト、焼成オイルシェール、フライアッシュ又は火山灰、キルンからの煙道ダスト、クレイ粉末、軽石ダストがある。産業廃棄材（例えば、フライアッシュ、スラグ、シリカヒューム）のような材料も充填剤として使用することができる。ある好適な実施形態において、パーライト又はバーミキュライトのような軽量骨材も充填剤として使用することができる。ある好適な実施形態において、充填剤粒子は、石灰粉末のような酸化カルシウムに富む材料から形成することができる。
【００３１】
充填剤粒子は酸化カルシウム又はシリカから構成され、約０.２５μｍ〜約２００μｍ（例えば、約０.２５μｍ〜約１５０μｍ、約０.２５μｍ〜約１００μｍ、約０.２５μｍ〜約５０μｍ、約０.２５μｍ〜約２０μｍ、約０.２５μｍ〜約１０μｍ、約０.５μｍ〜約２００μ、約１μｍ〜約２００μ、約５μｍ〜約２００μ、約１０μｍ〜約２００μ、約２０μｍ〜約２００μ、約５０μｍ〜約２００μ）の範囲にわたる粒径（ｄ５０）を有するものとする。
【００３２】
ある実施形態において、充填剤粒子はフライアッシュ、ボトムアッシュ、スラグから選択され、これら粒子は、約０.５μｍ〜約３００μｍ（例えば、約１μｍ〜約３００μｍ、約５μｍ〜約３００μｍ、約１０μｍ〜約３００μｍ、約５０μｍ〜約３００μｍ、約１００μｍ〜約３００μｍ、約０.５μｍ〜約２００μ、約０.５μｍ〜約１００μ、約０.５μｍ〜約５０μ、約０.５μｍ〜約２０μ、約０.５μｍ〜約１０μ、約０.５μｍ〜約５μ）の範囲にわたる粒径を有するものとする。
【００３３】
ある実施形態において、充填剤粒子は石灰石、ミロシリカ（miro-silica）、及び石英から選択され、これら粒子は、約１μｍ〜約５００μｍ（例えば、約１μｍ〜約４００μｍ、約１μｍ〜約３００μｍ、約１μｍ〜約２００μｍ、約１μｍ〜約１００μｍ、約１μｍ〜約５０μｍ、約１μｍ〜約３０μｍ、約５μｍ〜約５００μｍ、約１０μｍ〜約５００μｍ、約２０μｍ〜約５００μｍ、約５０μｍ〜約５００μｍ、約１００μｍ〜約５００μｍ、約２００μｍ〜約５００μｍ）の範囲にわたる粒径を有するものとする。
【００３４】
ある実施形態において、充填剤粒子は軽量骨材から選択され、これら粒子は、約２０μｍ〜約５００μｍ（例えば、約２０μｍ〜約４００μｍ、約２０μｍ〜約３００μｍ、約２０μｍ〜約２００μｍ、約２０μｍ〜約１００μｍ、約５００μｍ〜約５００μｍ、約１００μｍ〜約５００μｍ、約２００μｍ〜約５００μｍ、約３００μｍ〜約５００μｍ）の範囲にわたる粒径を有するものとする。
【００３５】
ある実施形態において、凝固制御（set-controlling）混和剤はグルコン酸塩及びスクロースから選択される。ある実施形態において、分散／粘性変性剤はポリカルボン酸塩ベースの材料とする。
【００３６】
例示的実施形態において、ケイ酸カルシウム粉末はウォラストナイト粉末とし、充填剤粒子は石灰岩粉末及びシリカから構成し、活性化剤は石灰粉末とし、凝固制御混和剤はグルコン酸塩とし、粘性変性剤はポリカルボン酸塩ベースの材料とし、また曝気剤はアルミニウムペーストとする。
【００３７】
本明細書に記載したケイ酸カルシウム組成物、相及び方法は、ケイ酸カルシウム相の代わりに、又はそれに付加してケイ酸マグネシウム相を使用するのに採用することができると理解されたい。本明細書に使用する用語「ケイ酸マグネシウム」は、例えば、Ｍｇ２ＳｉＯ４（「フォルステライト」としても知られている）及びＭｇ３Ｓｉ４Ｏ１０(ＯＨ)２（「タルク」としても知られている）を含む、マグネシウム‐シリコン含有混合物のグループのうち１つ又は複数のものを含む天然に存在する鉱物又は合成物質を指し、この材料は、１つ又は複数の他の金属イオン及び酸化物（例えば、カルシウム、アルミニウム、鉄又は酸化マグネシウム）、若しくはそれらの混合物を含むか、又は天然に存在する若しくは合成の形態としてのケイ酸カルシウムを微量（１重量％）〜約５０重量％又はそれ以上にわたる量で含むことができる。
【００３８】
本発明の中空コア物品は、様々なサイズ及び寸法に製造することができる。代表的な中空コアスラブ押出成形体は、建造物の建設に直接使用されるより短い長さに切断する前には、３０４.８ｍ（１０００フィート）にも達することさえある、９１.４４〜１５２.４ｍ（３００〜５００フィート）の長さ×１.２１９ｍ（４フィート）の幅のものとすることができる。プレキャスト・コンクリート製のボックス状カルバートは０.６１ｍ×０.９１４ｍ（２フィート×３フィート）程度の小さいもの、又は３.６５８ｍ×３.６５８ｍ（１２フィート×１２フィート）程度の大きいものとすることができる。ボックス状カルバートの壁厚は１０.１６ｃｍ〜３０.４８ｃｍ（４インチ〜１２インチ）の間で変動する。プレキャスト・コンクリート製のパイプは、壁厚５.０８ｃｍ（２インチ）で直径０.３０４８ｍ（１フィート）程度の小さいものとすることができ、また壁厚２５.４ｃｍ（１０インチ）で直径２.７４３ｍ（９フィート）程度にまで達することができる。
【００３９】
１つ又は複数のコア又はチャンネル、ダクト又は中空空間は、重要な特徴であり、総重量、機械的特性及び機能性を含む中空コア物品の全体的特性及び性能に影響する。中空コア物品は、所望に応じてほぼ１個〜ほぼ１０若しくはそれより多い（例えば、２，３，４，５，６，７，８，９，１０）個数のダクト又はチャンネルを有することができる。ダクト又はチャンネルは様々な形状（例えば、円形、楕円形、多角形、長方形又は正方形）にすることができる。ダクト及びチャンネルの個数、形状、サイズ及び形態は、中空コア物品の様々な機械的特性に影響を及ぼす。本明細書に一層詳細に説明すると、ダクト及びチャンネルの個数、形状、サイズ及び形態は製造上の利点をもたらす、例えば、硬化プロセスをスピードアップし、またより均一な硬化を達成するのにも利用できる。
【００４０】
ダクト又はチャンネルは、所望特性及び目下の用途に基づいて中空コア物品の総体積の任意の適当な割合を占める、例えば、中空コア物品の総体積に対して約５体積％パーセント〜約９５体積％（例えば、約１０体積％〜約９５体積％、約２０体積％〜約９５体積％、約３０体積％〜約９５体積％、約５０体積％〜約９５体積％、約７０体積％〜約９５体積％、約５体積％パーセント〜約９０体積％、約５体積％パーセント〜約７０体積％、約５体積％パーセント〜約５０体積％、約５体積％パーセント〜約３０体積％、約５体積％パーセント〜約２０体積％）とすることができる。
【００４１】
ある好適な実施形態において、物品は、その本体内に１つ又は複数の補強素子を埋設される。１つ又は複数の補強素子は、バー、ワイヤ、若しくはケーブル、又はそれらの組合せとすることができる。ある実施形態において、１つ又は複数のバーは、鉄、スチール、ポリマー材料、ガラス、又はそれらの組合せで形成する。ある好適な実施形態において、１つ又は複数の補強素子はプレストレスを加えられている。
【００４２】
補強素子は中実バー、ワイヤ又はケーブルとすることができる。補強素子は任意の適切な物理的寸法にすることができ、例えば、約０.６３５ｃｍ〜約７.６２ｃｍ（約１／４インチ〜約３インチ）の直径（例えば、約１／４インチ〜約２インチ＋１／２インチ、約１／４インチ〜約２インチ、約１／４インチ〜約１インチ＋１／２インチ、約１／４インチ〜約１インチ、約１／２インチ〜約３インチ、約１インチ〜約３インチ、約１インチ＋１／２インチ〜約３インチ、約２インチ〜約３インチ直径）の断面を有し、約１２.１９ｍ（約４０フィート）以上にも達する長さ（例えば、約５０フィート、約８０フィート、約１００フィート又はそれ以上の長さ）の中実バーとすることができ、約０.６３５ｃｍ〜約１０.１６ｃｍ（約１／４インチ〜約４インチ）の直径（例えば、約１／４インチ〜約３インチ＋１／２インチ、約１／４インチ〜約３インチ、約１／４インチ〜約２インチ＋１／２インチ、約１／４インチ〜約２インチ、約１／４インチ〜約１インチ、約１／２インチ〜約４インチ、約１インチ〜約４インチ、約１インチ＋１／２インチ〜約４インチ、約２インチ〜約４インチ直径、約３インチ〜約４インチ直径）の断面を有し、約３０.４８ｍ（約１００フィート）以上にも達する長さ（例えば、約１２０フィート、約１５０フィート、約２００フィート又はそれ以上の長さ）の可撓ケーブルとすることができる。
【００４３】
ケーブルは複数のともに結束したワイヤ又はフィラメントとすることができる。補強素子は、所望特性の材料、例えば、鉄、スチール、ポリマー材料、ガラス、又はそれらの組合せで形成することができる。ある好適な実施形態において、補強素子はスチール製バーとする。ある好適な実施形態において、補強素子はスチール製ケーブルとする。ある好適な実施形態において、補強素子はスチール製ワイヤとする。
【００４４】
化学的混和剤、例えば、可塑剤、遅延剤、促進剤、分散剤、及び他のレオロジー変性剤を複合材料に含ませることができる。ある市場で入手可能な化学的混和剤としては、例えば、ＢＡＳＦ（登録商標）ケミカル社によるＧｌｅｎｉｕｍ（商標名）７５００及びダウ・ケミカル社によるＡｃｕｍｅｒ（商標名）がある。ある実施形態において、所望の複合材料に基づいて、１つ又は複数の顔料を結合マトリックスに均一に分散又はほぼ不均一に分散させることができる。顔料は、任意の適切な顔料、例えば、種々の金属酸化物（例えば、黒色酸化鉄、酸化コバルト、及び酸化クロム）とすることができる。顔料は、黒、白、青、グレー、ピンク、緑、赤、黄、及び茶から選択した任意な色とすることができる。顔料は、所望の複合材料に基づいて、任意の適切な量、例えば、約０.０重量％〜約１０重量％の範囲にわたる量にして存在させることができる。
【００４５】
ある実施形態において、顔料は、所望の複合材料に基づいて、結合マトリックスに均一に分散又はほぼ不均一に分散させることができる。顔料は、任意の適切な顔料、例えば、種々の金属酸化物（例えば、黒色酸化鉄、酸化コバルト、及び酸化クロム）とすることができる。顔料は、黒、白、青、グレー、ピンク、緑、赤、黄、茶から選択した任意な色とすることができる。顔料は、所望の複合材料に基づいて、任意の適当な量、例えば約０.０重量％〜１０重量％の範囲にわたる量（例えば、約０.０重量％〜８重量％、約０.０重量％〜６重量％、約０.０重量％〜５重量％、約０.０重量％〜４重量％、約０.０重量％〜３重量％、約０.０重量％〜２重量％、約０.０重量％〜１重量％、約０.０重量％〜０.５重量％、約０.０重量％〜０.３重量％、約０.０重量％〜０.２重量％、約０.０重量％〜０.１重量％）にして存在させることができる。
【００４６】
他の態様において、本発明は、概して製造品を生産するプロセスに関する。プロセスは：粒子組成物及び液体組成物を混合して混合物を形成するステップと；混合物内に補強素子を埋設するステップと；注型成形又は押出成形又は型内で混合物を成形して、注型成形又は押出成形又は他の方法で作成した本体を生成するステップであって、補強素子をその内部に埋設し、１つ又は複数の表面を呈して、本体壁内部により流体連通が可能な、１つ又は複数の内部ダクト又はチャンネルを有する本体を生成するステップと；１つ又は複数の内部ダクト又はチャンネル内におけるＣＯ２及び／又は水蒸気の雰囲気を維持するステップと；約２０℃〜１５０℃の範囲の温度で約１時間〜約８０時間にわたり、環境大気圧〜環境大気圧より約０.４１ＭＰａ（約６０ｐｓｉ）高い圧力にわたる範囲の圧力を有する水蒸気及び／又はＣＯ２の雰囲気であって、ＣＯ２の濃度が約１０％〜約９０％である雰囲気の下で注型成形又は押出成形本体を硬化するステップと；を含む。粒子組成物は、ケイ酸カルシウム粉末であって、合成したウォラストナイト、疑似ウォラストナイト、ランキナイト、ゲーレナイト、ベライト、及びアライトのうち１つ又は複数を含み、約１μｍ〜約１００μｍにわたる範囲の中央値粒径を有する。液体組成物は水を含む。
【００４７】
ある好適な実施形態において、混合物を形成するステップは、骨材、砂、ケイ酸カルシウム及び水をミキサー内で混合するステップを有する／含む。ミキサーは通常のコンクリートを混合するのに一般的に使用されるタイプの任意なミキサーとすることができる。骨材、砂及び固形物を僅かに湿らすのに足る水を完全に混ぜ合わせる。次に、このバッチに対してケイ酸カルシウムを残りの水及び任意の混和剤とともにて添加する。この混合物を完全に混ぜ合わせ、また水の量を調整して所望の水分レベルを得る。
【００４８】
ある好適な実施形態において、１つ又は複数の内部ダクト又はチャンネルを有する注型成形した又は押出成形した又は他の方法で成形した本体を作成するよう構成した型内にこのスラリーを注型成形する又は押出成形するステップは、混合物を型又は押出成形機内に注ぎ込むステップを有する／含む。例えば、注型成形体を成形する場合では、混合物は、型を振動させる、又は振動棒体を型内の混合物に挿入することによって振動させ、混入空気の除去を容易にし、また混合物を濃密化する粒子再編を促進できるようにする。押出成形の場合には、押出成形機は固定式又は可動式にすることができる。固定式押出成形機は混合物をチャンネルに押し込み、このチャンネルは混合物を所望形状に整形し、また物品を濃密化する粒子再編を促進するものとする。物品は押出成形機内の金型（ダイ）から押し出され、この際に所望長さに切断され、また物品は硬化のために積み重ねられる。可動式押出成形機は混合物を固定止め部に押し付けてチャンネル内に通過させ、このチャンネルが混合物を所望形状に整形する。混合物を固定止め部に押し付けるとき、混合物内の圧力が上昇し、粒子が再編されて混合物が濃密化される。より多くの材料を押し出すとき圧密化された混合物が押出床に沿って押出成形機を押圧する。
【００４９】
ある好適な実施形態において、１つ又は複数の内部ダクト又はチャンネル内におけるＣＯ２及び水蒸気の雰囲気を維持するステップは、その雰囲気をダクト若しくはチャンネル内、及び／又は外部若しくは物品周りに収容するステップ；ＣＯ２ 及び／又は水蒸気の収容した雰囲気を循環させるステップ；収容した雰囲気に対して水蒸気を除去又は添加するステップ；及び収容した雰囲気を加熱するステップ；を有する／含む。急速及び／又は均一な硬化を達成するためには、ダクト及びチャンネルの数、形状、サイズ及び形態は、ＣＯ２及び水蒸気の押出成形体の壁に対する接触面積を増加させるよう構成する。概して、硬化が進行するとき、収容した雰囲気内及び物品自体内に温度及び濃度の勾配を生ずる。これら勾配は、認識し、また物品の均一硬化を達成するよう制御する。ＣＯ２及び水蒸気のガスフローを制御し、例えば、内部ダクト又はチャネル内及び物品外部を通過するとき勾配を逆転させるよう互いに対向する方向に周期振動させ、これにより温度及び濃度の勾配の効果は硬化期間にわたり平均化する。
【００５０】
ある好適な実施形態において、注型成形した又は押出成形した本体を硬化させるステップは、物品をある期間にわたりＣＯ２及び／又は水蒸気の雰囲気に接触させるステップを有する／含む。
【００５１】
硬化する温度及び時間は、最終目標製品に基づいて調整することができ、例えば、約２０℃〜約１５０℃の範囲における温度（例えば、約２０℃〜約１４０℃、約２０℃〜約１２０℃、約２０℃〜約１００℃、約２０℃〜約９０℃、約２０℃〜約８０℃、約２０℃〜約７０℃、約２０℃〜約６０℃、約３０℃〜約１００℃、約３０℃〜約９０℃、約３０℃〜約８０℃、約３０℃〜約７０℃、約３０℃〜約６０℃）で、約１時間〜約８０時間（例えば、約１時間〜約７０時間、約１時間〜約６０時間、約６時間〜約８０時間、約６時間〜約７０時間、約６時間〜約６０時間、約１０時間〜約８０時間、約１０時間〜約７０時間、約１０時間〜約６０時間、約１５時間〜約６０時間、約１５時間〜約５０時間、約２０時間）にわたり、水蒸気及びＣＯ２の雰囲気の下に晒す。
【００５２】
硬化プロセスの比較的湿気のある湿度環境は、所望結果に適合するよう調整することができ、例えば、約１０％〜約９８％（例えば、約２０％〜約９８％、約３０％〜約９８％、約５０％〜約９８％、約８０％〜約９８％、約９０％〜約９８％、約１０％〜約９０％、約１０％〜約７０％、約１０％〜約５０％、約１０％〜約４０％、約１０％〜約３０％、約１０％〜約２０％）の湿度、ほぼ環境大気圧〜環境大気圧より約０．６９ＭＰａ（約１００ｐｓｉ）高い圧力（例えば、ほぼ環境大気圧〜環境大気圧より約９０ｐｓｉ高い圧力、ほぼ環境大気圧〜環境大気圧より約８０ｐｓｉ高い圧力、ほぼ環境大気圧〜環境大気圧より約７０ｐｓｉ高い圧力、ほぼ環境大気圧〜環境大気圧より約６０ｐｓｉ高い圧力、環境大気圧より約２０ｐｓｉ高い圧力〜環境大気圧より約１００ｐｓｉ高い圧力、環境大気圧より約３０ｐｓｉ高い圧力〜環境大気圧より約１００ｐｓｉ高い圧力）の範囲にわたるＣＯ２圧力で、また約１０％〜約９０％の範囲にわたる、及びそれ以上の（例えば、約２０％〜約９０％、約３０％〜約９０％、約４０％〜約９０％、約１０％〜約７０％、約１０％〜約５０％）の範囲にわたるＣＯ２濃度を有し、均一、均質で多孔質の構体を呈する複合材料を生産できるようにする。
【００５３】
本発明の幾つかの実施形態におけるような例示的生産において、使用される材料はケイ酸カルシウム粉末とする。
【００５４】
ケイ酸カルシウム粉末は、約１μｍ〜約１００μｍにわたる範囲（例えば、約１μｍ〜約８０μｍ、約１μｍ〜約６０μｍ、約１μｍ〜約５０μｍ、約１μｍ〜約４０μｍ、約１μｍ〜約３０μｍ、約１μｍ〜約２０μｍ、約１μｍ〜約１０μｍ、約５μｍ〜約９０μｍ、約５μｍ〜約８０μｍ、約５μｍ〜約７０μｍ、約５μｍ〜約６０μｍ、約５μｍ〜約５０μｍ、約５μｍ〜約４０μｍ、約１０μｍ〜約８０μｍ、約１０μｍ〜約７０μｍ、約１０μｍ〜約６０μｍ、約１０μｍ〜約５０μｍ、約１０μｍ〜約４０μｍ、約１０μｍ〜約３０μｍ、約１０μｍ〜約２０μｍ、約１μｍ、約１０μｍ、約１５μｍ、約２０μｍ、約２５μｍ、約３０μｍ、約４０μｍ、約５０μｍ、約６０μｍ、約７０μｍ、約８０μｍ、約９０μｍ、約１００μｍ）の中央値粒径と、約０.５ｇ／ｍＬ〜約３.５ｇ／ｍＬ（ルーズな、例えば、約０.５ｇ／ｍＬ、約１.０ｇ／ｍＬ、約１.５ｇ／ｍＬ、約２.０ｇ／ｍＬ、約２.５ｇ／ｍＬ、約２.８ｇ／ｍＬ、約３.０ｇ／ｍＬ、約３.５ｇ／ｍＬ）及び約１.０ｇ／ｍＬ〜約１.２ｇ／ｍＬ（タップした）のかさ密度と、約１.５ｍ２／ｇ〜約３.５ｍ２／ｇ（例えば、約１.５ｍ２／ｇ、約２.０ｍ２／ｇ、約２.３ｍ２／ｇ、約２.５ｍ２／ｇ、約２.８ｍ２／ｇ、約３.０ｍ２／ｇ、約３.２ｍ２／ｇ、約３.５ｍ２／ｇ）の表面積と、を有することができる。
【００５５】
ある好適な実施形態において、粒子組成物は、ケイ酸カルシウム粉末物質を約１０重量％〜約９５重量％（例えば、約２０重量％〜約９５重量％、約３０重量％〜約９５重量％、約５０重量％〜約９５重量％、約６０重量％〜約９５重量％、約２０重量％〜約９０重量％、約２０重量％〜約８０重量％、約２０重量％〜約７０重量％、約３０重量％〜約８０重量％、約５０重量％〜約８０重量％）有する。
【００５６】
このようにして、硬化条件の様々な組合せは、変動する反応温度、反応圧力及び反応期間を含めて所望の生産プロセスを達成するよう立案する。第１の例示的実施形態において、液状形態の水をＣＯ２ガスとともに物品に送給し、この物品は乾燥オーブン内で予め乾燥しておき、硬化プロセスを約９０℃の温度、及び約０.１３８ＭＰａｇ（約２０ｐｓｉｇ）の圧力（すなわち、環境大気圧より２０psi高い圧力）で約４８時間にわたり行う。第２の例示的実施形態において、水は前駆体物質内に存在し（例えば、混合ステップ前からの残留水）、またＣＯ２ガスを物品に送給し、また硬化プロセスは６０℃の温度及び０ＭＰａｇ（０ｐｓｉｇ）の圧力（すなわち、環境大気圧）で約１９時間にわたり行う。第３の例示的実施形態において、水を蒸気の形態でＣＯ２ガスとともに物品に送給し、また硬化プロセスは、９０℃の温度及び約０.１３８ＭＰａg（約２０ｐｓｉｇ）の圧力（すなわち、環境大気圧より２０ｐｓｉ高い圧力）で約１９時間にわたり行う。
【００５７】
物品の特性、生産時間及び規模は、本明細書に記載したものに基づいて、例えば、硬化技術（例えば、ＣＯ２送給、システム圧力及び温度）並びに混合比率及び構成成分を調整することによって微調整できることに留意されたい。
【００５８】
使用する材料及び環境的及び経済的に好ましい恩恵をもたらす製造プロセスの他に、本発明中空コア物品は従来型コンクリートから形成した中空コア製品よりも多くの性能における利点を提供し、例えば、安定性に優れる特性が通常のポートランドセメントを用いて形成したプレキャスト・コンクリート物品におけるよりも一層短時間で得ることができる。
【００５９】
結合要素、結合マトリックス及び複合材料
化学的論考
本発明は、主にＣＯ２消費反応によって硬化する新規な複合材料を製造するのに使用する装置及び方法を提供する。材料は有用な特性を示し、また広く入手可能な低コストの前駆体物質から環境インパクトを最小限にして大量生産に適するプロセスによって容易に生産することができる。前駆体物質は安価で豊富に存在しているケイ酸カルシウムに富む組成物、微細粒子及び粗大粒子を含む。ケイ酸カルシウム組成物は、様々なケイ酸カルシウム相（例えば、ＣＳ，Ｃ３Ｓ２，Ｃ２Ｓ及びケイ酸カルシウムベースの非晶相を含む）を含む粉末製品から構成することができる。微粒子及び粗大粒子は、石灰石粉末若しくは他の炭酸カルシウムベースの物質、石英粉末若しくは他のＳｉＯ２ベースの物質、砂、及び破砕した岩石から構成することができる。微細粒子及び粗大粒子は、さらに、花こう岩、雲母、及び長石のような破砕した鉱物から構成することもできる。他のプロセス成分としては、水及びＣＯ２がある。種々の添加物を用いて、結果として得る複合材料の物理的概観及び／又は機械的特性を変更及び微調整することができ、添加物としては、顔料（例えば、黒色酸化鉄、酸化コバルト、酸化クロム）、色付きガラス及び／又は色付き石英のうち１つ又は複数から選択することができる。水使用量減少及びレオロジー変化に関する添加物も使用することができる。
【００６０】
複合材料は、本明細書に記載するように、エネルギー効率のよい熱水液相焼結（ＨＬＰＳ：Hydrothermal Liquid Phase Sintering）プロセスを用いて生産することができ、このプロセスは、複合材料の種々の成分を一緒に保持する結合要素を生成する。複合材料は、低コストで環境インパクトを好ましいものにして製造することができる。例えば、本発明の好適な実施形態において、ＣＯ２は、生産される複合材料におけるＣＯ２隔離及び結合要素生成を生ずる反応種として使用され、二酸化炭素排出量の点で既存の生産技術とは格段の相違がある。ＨＬＰＳプロセスは、化学反応の自由エネルギー及び結晶成長で生ずる表面エネルギー（面積）減少によって熱力学的に推進される。ＨＬＰＳプロセスの反応速度論は低温度かつ適度な速度で進行し、これはすなわち、高融点流体又は高温固相媒体を使用する代わりに、溶剤（水性又は非水性）を使用して反応種を輸送するからである。
【００６１】
ＨＬＰＳの様々な特徴の論考は、米国特許第８，１１４，３６７号、米国特許出願公開第２００９／０１４３２１１号（米国特許出願第１２／２７１，５６６号）、米国特許出願公開第２０１１／０１０４４６９号（米国特許出願第１２／９８４，２９９号）、米国特許出願公開第２００９／０１４２５７８号（米国特許出願第１２／２７１，５１３号）、米国特許出願公開第２０１３／０１２２２６７号（米国特許出願第１３／４１１，２１８号）、米国特許出願公開第２０１２／０３１２１９４号（米国特許出願第１３／４９１，０９８号）、国際公開第２００９／１０２３６０号（ＰＣＴ／ＵＳ２００８／０８３６０６号）、国際公開第２０１１／０５３５９８号（ＰＣＴ／ＵＳ２０１０／０５４１４６号）、国際公開第２０１１／０９０９６７号（ＰＣＴ／ＵＳ２０１１／０２１６２３号）、２０１３年１０月１日出願の米国仮出願第６１／７０８，４２３号、全て２０１３年１０月３日出願の米国特許出願第第１４／０４５，７５８号、同第１４／０４５，５１９号、同第１４／０４５，７６６号、同第１４／０４５，５４０号、２０１４年３月１２日出願の米国特許出願第１４／２０７，４１３号、同第１４／２０７，４２１号、２０１４年３月１３日出願の米国特許出願第１４／２０７，９２０号、同第１４／２０９，２３８号、２０１４年６月４日出願の米国特許出願第１４／２９５，６０１号、同第１４／２９５，４０２号に見ることができ、これら文献それぞれはあらゆる目的のために参照することにより、表現されたとおりに全体が本明細書に組み入れられるものとする。
【００６２】
本明細書に使用される用語「ケイ酸カルシウム組成物」は、ＣＳ（ウォラストナイト又は疑似ウォラストナイト、及びときにはＣａＳｉ３Ｏ又はＣａＯ・ＳｉＯ２として配合されたもの）、Ｃ３Ｓ２（ランキナイト、及びときにはＣａ３Ｓｉ２Ｏ７又は３ＣａＯ・２ＳｉＯ２として配合されたもの）、Ｃ２Ｓ（ベライト、β-Ｃａ２ＳｉＯ４又はラルナイト、β-Ｃａ２ＳｉＯ４又はブリジガイト、α-Ｃａ２ＳｉＯ４若しくはγ-Ｃａ２ＳｉＯ４、及びときにはＣａ２ＳｉＯ４又は２ＣａＯ・ＳｉＯ２として配合されたもの）、ケイ酸カルシウムに富む非晶相を含むケイ酸カルシウム化合物の１つ又は複数のグループから構成される天然に存在する鉱物又は合成物質を指し、これら物質それぞれは、１つ若しくは複数の他の金属イオン及び酸化物（例えば、アルミニウム、マグネシウム、鉄若しくは酸化マンガン）若しくはそれらの混合物を含む、又は微量（１重量％）〜約５０重量％以上の範囲にわたる量の天然で存在する若しくは合成の形態におけるケイ酸マグネシウムを含むことができる。図１〜図８は、上述の材料の幾つかにおける様々な相の相関関係を示す位相図である。
【００６３】
本明細書に記載の組成物及び方法は、ケイ酸カルシウム相の代わりに、又はそれに付加してケイ酸マグネシウム相を使用するのに採用することができると理解されたい。本明細書に使用する用語「ケイ酸マグネシウム」は、例えば、Ｍｇ２ＳｉＯ４（「フォルステライト」としても知られている）及びＭｇ３Ｓｉ４Ｏ１０(ＯＨ)２（「タルク」としても知られている）、ＣａＭｇＳｉＯ４（「モンティセライト」としても知られている）を含むケイ酸マグネシウム化合物のグループのうち１つ又は複数のものを含む天然に存在する鉱物又は合成物質を指し、これらの材料のそれぞれが、１つ又は複数の他の金属イオン及び酸化物（例えば、カルシウム、アルミニウム、鉄又は酸化マグネシウム）、若しくはそれらの混合物を含むか、又は天然に存在する若しくは合成の形態としてのケイ酸カルシウムを微量（１重量％）〜約５０重量％又はそれ以上にわたる量で含むものとすることができる。
【００６４】
本明細書で使用する用語「石英」は、ＳｉＯ２ベースの任意な材料であり、ありふれた砂（建造物及び石積み構造）、並びにガラス及び再生ガラスを含む。この用語は、さらに、多量のＳｉＯ２（例えば、雲母、ときにはＫＡｌ２（ＡｌＳｉ３Ｏ１０）（ＯＨ）２として配合されたもの）を含有する任意な他の再生天然物質及び合成物質を含めるものとする。
【００６５】
ある好適な実施形態において、複数の結合要素は、ガス支援ＨＬＰＳプロセスによりＣＯ２と反応することでケイ酸カルシウム粉末組成物から化学変換によって調製する。
【００６６】
ある実施形態において、複合材料は、約９０ＭＰａ〜約１７５ＭＰａ（例えば、約９０ＭＰａ〜約１５０ＭＰａ、約９０ＭＰａ〜約１４０ＭＰａ、約９０ＭＰａ〜約１３０ＭＰａ、約９０ＭＰａ〜約１２０ＭＰａ、約９０ＭＰａ〜約１１０ＭＰａ、約１００ＭＰａ〜約１７５ＭＰａ、約１２０ＭＰａ〜約１７５ＭＰａ、約１３０ＭＰａ〜約１７５ＭＰａ、約１４０ＭＰａ〜約１７５ＭＰａ、約１５０ＭＰａ〜約１７５ＭＰａ、約１６０ＭＰａ〜約１７５ＭＰａ）の圧縮強度に特徴がある。
【００６７】
ある実施形態において、複合材料は、約５ＭＰａ〜約３０ＭＰａ（例えば、約５ＭＰａ〜約２５ＭＰａ、約５ＭＰａ〜約２０ＭＰａ、約５ＭＰａ〜約１５ＭＰａ、約５ＭＰａ〜約１０ＭＰａ、約１０ＭＰａ〜約３０ＭＰａ、約２０ＭＰａ〜約３０ＭＰａ、約２５ＭＰａ〜約３０ＭＰａ）の曲げ強度に特徴がある。
【００６８】
ある実施形態において、複合材料は、約１０％未満（例えば、約８％未満、約５％未満、約４％未満、約３％未満、約２％未満、又は約１％未満）の吸水率に特徴がある。
【００６９】
複合材料は、所望の肌理、パターン、及び物理的特性のうちの１つ又は複数を呈し、とくに、天然石の特徴を示すことができる。ある好適な実施形態において、複合材料は、天然石に類似した視覚的パターンを呈する。その他の特性としては、色（例えば、黒、白、青、ピンク、グレー（淡〜濃）、緑、赤、黄、茶、シアン（青っぽい緑）又は紫）及び肌理がある。
【００７０】
機器及び処理の論考
ＣＯ２制御
本明細書に記載の実施形態において、約９９％純度産業用等級のＣＯ２を使用し、この等級のＣＯ２は様々な異なる産業用ガス会社、例えば、プラクスエア社、リンデ社、エア・リキード社及びその他の会社によって供給されている。この供給は大型の加圧貯蔵タンク内に液状二酸化炭素の形態にし、約２.０７ＭＰａｇ（３００ＰＳＩＧ）の蒸気圧を維持する温度に調節して、貯蔵することができる。このガスは、次にＣＯ２硬化エンクロージャ又はチャンバに配管する。最も簡単なシステムにおいて、ＣＯ２はエンクロージャ内の空気にとって代わるのに十分な流速でエンクロージャ内に流入させる。概して、パージ時間は、エンクロージャのサイズ及びＣＯ２ガスを供給する流速に依存する。多くのシステムにおいて、このエンクロージャ空気パージプロセスは数分間行って、その後に硬化が行われ得るのに妥当なレベルにまで達するＣＯ２濃度を得ることができる。簡単なシステムにおいて、ＣＯ２ガスは、次に硬化反応を推進するのに十分なＣＯ２濃度を維持する所定流速でシステムに送給する。
【００７１】
例として、反応中に厳密に一定の濃度を維持するのに十分適した二酸化炭素濃度を維持する方法を以下に説明するが、これは最も高価な技術となる傾向がある「閉ループ」プロセスである。この方法は、システム内ＣＯ２濃度測定を直接使用し、またＰＬＣのようなコントローラを採用して、ＣＯ２濃度を電子／自動制御バルブにより設定ポイントに制御する。ＣＯ２濃度を直接測定するＮＤＩＲのような測定技術を使用するのが好ましい。ＮＤＩＲ測定方法において、ガスサンプル流は低流量ポンプを介してシステムから引き込む。冷却器を使用し、ガス流から水分を低下させてからＮＤＩＲ機器によってサンプル採取する。したがって、分析器が得る測定値はガス流における水蒸気成分を除外しており、検査サンプルから除去されている湿気を考慮して調整する必要がある。システムガス流の湿度測定は、ドライ球状部−ウェット球状部を有する乾湿計技術を使用して、又はドライ球状部−ウェット球状部を有する湿度測定デバイスを使用して、又は異なるタイプの水分センサを使用して行うことができる。真のＣＯ２濃度はコンピュータ制御システム又はＰＬＣを用いて計算することができる。真のＣＯ２濃度を知得した後には、消費してその時に必要な設定ポイント以下になったとき、動作させた比例制御バルブが乾燥ＣＯ２をシステム内に追加する。種々の実施形態において、設定ポイントは、必要であれば、複合材料試料における特定の組成物、形状及びサイズを硬化する経験に基づいて経時的に変化させることができる。
【００７２】
湿度制御
図９は、本発明の原理による加湿を行うＣＯ２複合材料硬化チャンバの概略図である。図９において、水源を設け、また水蒸気を、硬化チャンバ内を循環している空気に添加する。水は、飲料に適した任意な都合のよい水源とすることができる。幾つかの実施形態において、通常の水道水を使用する。幾つかの実施形態において、水は蒸気に転換することができ、この転換は、霧状化ノズル若しくは噴霧ノズル、電気的蒸気発生器、ガス燃焼蒸気発生器に通過させることによって、又はチャンバ内のガス温度より高い温度に加熱して、例えば、浸漬ヒーターを有するドラム反応器である液状水源から蒸発させることによって行うことができる。さらに他の実施形態において、ＣＯ２源は、入来ガス流の相対湿度を上昇させるための加熱した水源を通して泡立てた後にシステム内に流入させ、例えば、「フロースルー（flow through）」又は「開ループ」処理として構成したドラム反応器とする。
【００７３】
相対湿度は、従来型コンクリート硬化及びＣＯ２複合材料硬化の双方において重要なパラメータである。従来型硬化チャンバにおいて、湿気のある大気は、主に窒素、酸素、及び水蒸気を含んでいる。このような系において、相対湿度はしばしば標準的容量センサ技術によって測定される。しかし、ＣＯ２硬化チャンバは、主に二酸化炭素からなるガス雰囲気を有し、この場合、これらセンサの幾つかのタイプは不適合である。二酸化炭素及び水蒸気の乾湿比を利用するドライ球状部−ウェット球状部技術、又は双極子分極水蒸気測定機器、又は冷却ミラー湿度計、又は容量湿度センサのような感知技術を、本明細書に記載のＣＯ２複合材料硬化システムに使用することができる。
【００７４】
硬化している製品のタイプ及びジオメトリ、チャンバの設計、及びチャンバ内製品の充填効率に基づいて、湿度は減少又は増加させ、特定設定ポイントになるよう調節する必要がある。設定ポイントは１％〜９９％の範囲におけるいずれかの相対湿度になり得る。湿度制御のこれら３つの異なる方法が、単一システムとして組み合わせることができるＣＯ２複合材料硬化プロセス内に存在し得る。ＣＯ２硬化システムの一実施形態における加湿方法の１つを図９に提示する。他の方法も複合材料製品をＣＯ２で硬化するシステムから除湿する方法の１つになり得る。相対湿度を低下させる簡単な方法は、システム内の湿ったガスを二酸化炭素のような乾燥したガスで追い出すことである。さらに他の実施形態において、１つの好適な実施形態においては、水抽出を行う冷却した熱交換である非パージング方法によって相対湿度を低下させ、またひいてはガスから水蒸気を排除することができる。
【００７５】
図１０は、複数の湿度制御方法並びに一定フロー又は圧力調節でＣＯ２を制御及び補充する能力を有し、本発明の原理により温度制御することができる硬化チャンバの概略図である。このシステムは、閉ループ制御又はフィードバック使用の制御を行うシステムの一例であり、プロセスサイクルにおける特定時点で望ましいＣＯ２濃度、湿度、及び温度のような動作パラメータの設定値を設け、また制御しているパラメータの実際値が所望値であるか否かを見る測定値をとる。所望値からの偏位を測定する場合、修正アクションをとり、パラメータの値を所望値に一致させる。このような制御システムは高価かつ複雑になるが、極めて精密プロセス条件を必要とする高額製品に関しては有用であり得る。
【００７６】
温度制御
幾つかの実施例において、温度は熱電対又はＲＴＤのようなセンサを利用して測定する。測定信号は直接コントローラ又はコンピュータに戻し、熱交換に入るエネルギーを調節し、またこれによりシステム全体の温度を経時的に調整することができる。送風機は加熱システムの重要なコンポーネントであり、なぜならこの送風機は、サンプルの制御された湿度の重要な部分である製品及びチャンバ自体に転移する熱エネルギーをガスに伝達するのを支援することができるからである。加熱方法は電気式又はガス燃焼式とすることができる。ジャケットヒーターを利用して、加熱ジャケットに接触するチャンバ内に流れるＣＯ２の温度を制御することができ、任意の都合のよい熱源を使用することができる。外部加熱手段としては、以下に限定しないが、電気的加熱、熱水加熱、又はホットオイル加熱がある。ＣＯ２硬化チャンバ用に間接ガス燃焼システムがこれまで使用され、直接燃焼ガスバーナーは回避されてきており、これはすなわち、直接燃焼ガスバーナーが空気及び燃焼生成物をシステム内に引き込み、これにより、ＣＯ２を希薄化し、またＣＯ２濃度制御を問題の多いものにするからである。ドラム反応器のような幾つかのより小さいスケールシステムは、電気的ジャケットヒーターを利用して、チャンバ内の加熱素子ではなくチャンバ表面全体を加熱する。
【００７７】
ガス流制御
他の制御パラメータは、システム内で硬化すべき材料を通過するガス速度である。ガス速度は、極めてプロセス機器の変数に左右され、この変数としては以下に限定しないが、チャンバ設計、バッフル設計、ファンサイズ、ファン速度／出力、ファンの数、システム内の温度勾配、システム内のラック設計、及びシステム内のサンプルジオメトリがある。チャンバ内ガス速度を制御する最も簡単な方法は、送風機速度（RPM’s）を調整し、一般的には可変周波数駆動を利用してこの調整を行い、送風機モータ速度を制御することである。送風機を使用して硬化チャンバ内でガスを所望速度で循環させることができる。システム内におけるガス速度は、種々の技術によりシステム内で測定し、この技術としては以下に限定しないが、ピトー管測定及びレーザードップラー検出システムがある。ガス速度の測定信号はコンピュータシステム又はプログラム可能論理コントローラに転送することができ、硬化プロファイルにおける制御パラメータとして利用することができる。
【００７８】
複合材料調製プロセス
複合材料を調製するプロセスについて記載する。このプロセスは：粒子組成物及び液体組成物を混合してスラリー混合物を生成するステップと；スラリーを型内に注型成形する、スラリーを型内に圧入する、スラリーを振動型内に圧入する、スラリーを押出成形する、スラリーをスリップフォーミングする、又はコンクリート生産で一般的な任意な他の形状フォーミング方法を用いて、前記スラリー混合物を所望形状に成形するステップと；及び約２０℃〜約１５０℃の範囲における温度で、約１時間〜約８０時間にわたり、ほぼ環境大気圧〜環境大気圧より約０.３４ＭＰａ（約５０ｐｓｉ）高い圧力にわたる範囲の圧力を有する水及びＣＯ２を含む蒸気であって、またＣＯ２の濃度が約１０％〜約９０％である該蒸気の下で前記成形したスラリー混合物を硬化し、肌理及び／又はパターン並びに圧縮強度、曲げ強度、密度、耐劣化性等々に関連する所望物理的特性を呈する複合材料を生産するステップと；を備える。
【００７９】
粒子組成物としては、約１μｍ〜約１００μｍにわたる範囲の平均粒径を持つケイ酸カルシウム粉末がある。さらに、粒子組成物としては、約３μｍ〜約２５μｍにわたる範囲の平均粒径を持つ、炭酸カルシウム粉末又はＳｉＯ２含有材料を含むことができる。液体組成物としては水があり、また水溶性分散剤を含むことができる。
【００８０】
プロセスは、さらに、注型成形混合物を硬化させる前に注型成形混合物を乾燥するステップを有することができる。粒子組成物としては、さらに、本明細書に記載したように、顔料又は着色剤がある。
【００８１】
ある実施形態において、成形したスラリー混合物を硬化するステップは、約３０℃〜約１２０℃の範囲における温度で、約１時間〜約７０時間にわたり、ほぼ環境大気圧〜環境大気圧より約０.２０６ＭＰａ（約３０ｐｓｉ）高い圧力にわたる範囲の圧力を有する水及びＣＯ２を含む蒸気の下で行う。
【００８２】
ある実施形態において、成形したスラリー混合物を硬化するステップは、約６０℃〜約１１０℃の範囲における温度で、約１時間〜約７０時間にわたり、ほぼ環境大気圧〜環境大気圧より約０.２０６ＭＰａ（約３０ｐｓｉ）高い圧力にわたる範囲の圧力を有する水及びＣＯ２を含む蒸気の下で行う。
【００８３】
ある実施形態において、成形したスラリー混合物を硬化するステップは、約８０℃〜約１００℃の範囲における温度で、約１時間〜約６０時間にわたり、ほぼ環境大気圧〜環境大気圧より約０.２０６ＭＰａ（約３０ｐｓｉ）高い圧力にわたる範囲の圧力を有する水及びＣＯ２を含む蒸気の下で行う。
【００８４】
ある実施形態において、成形したスラリー混合物を硬化するステップは、約６０℃以下の温度で、約１時間〜約５０時間にわたり、水及びＣＯ２を含み環境大気圧を有する蒸気の下で行う。
【００８５】
例えば幾つかの実施形態において、ケイ酸カルシウム粉末組成物は、約１μｍ〜約１００μｍ（例えば、約１μｍ、約１０μｍ、約１５μｍ、約２０μｍ、約２５μｍ、約３０μ、約４０μｍ、約５０μｍ、約６０μｍ、約７０μｍ、約８０μｍ、約８０μｍ、約１００μｍ）の平均粒径と、約０.５ｇ／ｍＬ〜約３.５ｇ／ｍＬ（ルーズな、例えば、約０.５ｇ／ｍＬ、約１.０ｇ／ｍＬ、約１.５ｇ／ｍＬ、約２.０ｇ／ｍＬ、約２.５ｇ／ｍＬ、約２.８ｇ／ｍＬ、約３.０ｇ／ｍＬ、約３.５ｇ／ｍＬ）及び約１.０ｇ／ｍＬ〜約１.２ｇ／ｍＬ（タップした）のかさ密度と、約１５０ｍ２／ｋｇ〜約７００ｍ２／ｋｇ（例えば、約１５０ｍ２／ｋｇ、約２００ｍ２／ｋｇ、約２５０ｍ２／ｋｇ、約３００ｍ２／ｋｇ、約３５０ｍ２／ｋｇ、約４００ｍ２／ｋｇ、約４５０ｍ２／ｋｇ、約５００ｍ２／ｋｇ、約５５０ｍ２／ｋｇ、約６００ｍ２／ｋｇ、約６５０ｍ２／ｋｇ、約７００ｍ２／ｋｇ）のブレーン比表面積と、を有する。
【００８６】
ある好適な実施形態において、液体組成物は、水、及び液体組成物全体に対して約０.１ｗ/ｗ％〜約２ｗ/ｗ％の濃度にしたポリマー塩（例えば、アクリル系ホモポリマー塩）を含む水溶性分散剤を有する。
【００８７】
本明細書に記載の本発明プロセスによって調製した複合材料は、約３.０ＭＰａ〜約３０.０ＭＰａ（例えば、約３ＭＰａ、約５ＭＰａ、約１０ＭＰａ、約１５ＭＰａ、約２０ＭＰａ、約２５ＭＰａ、約３０ＭＰａ）の圧縮強度、及び約０.３ＭＰａ〜約４.０ＭＰａ（例えば、約０.３ＭＰａ、約０.５ＭＰａ、約１.０ＭＰａ、約１.５ＭＰａ、約２.０ＭＰａ、約２.５ＭＰａ、約３.０ＭＰａ、約３.５ＭＰａ、約４.０ＭＰａ）の曲げ強度を呈することができる。
【００８８】
複合材料から形成した１つ又は複数の製造品を説明する。
【００８９】
例えば、ＣＳ（ウォラストナイト又は疑似ウォラストナイト、及びときにはＣａＳｉ３Ｏ又はＣａＯ・ＳｉＯ２として配合されたもの）、Ｃ３Ｓ２（ランキナイト、及びときにはＣａ３Ｓｉ２Ｏ７又は３ＣａＯ・２ＳｉＯ２として配合されたもの）、Ｃ２Ｓ（ベライト、β-Ｃａ２ＳｉＯ４又はラルナイト、β-Ｃａ２ＳｉＯ４又は「ブリジガイト」、α-Ｃａ２ＳｉＯ４若しくはγ-Ｃａ２ＳｉＯ４、及びときにはＣａ２ＳｉＯ４又は２ＣａＯ・ＳｉＯ２として配合されたもの）、及びケイ酸カルシウムに富む非晶相から形成したケイ酸カルシウム組成物粒子を含む、任意の適切な前駆体材料を用いることができる。カルシウム陽イオンをケイ酸カルシウム組成物粒子から滲出し、またケイ酸カルシウム組成物粒子の周辺部分をカルシウム欠乏状態に転換すると考えられる。カルシウム陽イオンが粒子の周辺部分から滲出し続けると、周辺部分の構造は最終的に不安定になって崩壊し、これにより、粒子のカルシウム欠乏周辺部分を主にシリカに富む第１層に転換する。その間に主に炭酸カルシウムである第２層が水から沈殿する。
【００９０】
より具体的には、第１層及び第２層は、以下の反応（１〜３）に従って、前駆体粒子から形成され、これら反応は反応媒体として水を使用することができ、反応剤としては水を使用しない（すなわち、水は消費されない）。
ＣａＳｉＯ３(s)＋ＣＯ２(g)→ＣａＣＯ３(s)＋ＳｉＯ２(s)           （1）
Ｃａ３Ｓｉ２Ｏ７(s)＋３ＣＯ２(g)→３ＣａＣＯ３(s)＋２ＳｉＯ２(s)    （2）
Ｃａ２ＳｉＯ４(s)＋２ＣＯ２(g)→２ＣａＣＯ３(s)＋ＳｉＯ２(s)       （3）
【００９１】
例えば、ケイ酸カルシウム組成物でのケイ酸塩鉱物の炭酸塩化反応において、ＣＯ２を水のような浸透流体内に溶解する気相として導入する。このＣＯ２溶解は、酸性炭素種（例えば、炭酸、Ｈ２ＣＯ３）を形成し、この結果、溶液のｐＨ減少となる。弱酸性溶液は、不当にカルシウム種をケイ酸カルシウム相から溶解させる。カルシウムは、カルシウム含有非晶相から類似のメカニズムで滲出するかもしれない。放出されたカルシウム陽イオン及び解離炭酸塩種は不溶性炭酸塩の沈殿に導く。シリカに富む層はカルシウム枯渇層として鉱物粒子上に留まると考えられる。
【００９２】
したがって、本発明の好適な実施形態によれば、ＣＯ２は優先的にケイ酸カルシウム組成物前駆体コアのカルシウム陽イオンと反応し、これによりケイ酸カルシウム組成物前駆体コアの周辺部分をシリカに富む第１層及び炭酸カルシウムに富む第２層に転換する。さらに、コアにおける第１層及び第２層の存在が、ケイ酸カルシウムと二酸化炭素との間の更なる反応に対するバリアとして作用し、この結果、コア、第１層及び第２層を有する結合要素を生ずる。
【００９３】
幾つかの実施形態において、Ｃａ以外の金属を有する又はＣａに加えて金属を有するケイ酸塩材料、例えば、フォルステライト（Ｍｇ２ＳｉＯ４）、透輝石（ＣａＭｇＳｉ２Ｏ６）及びタルク（Ｍｇ３Ｓｉ４Ｏ１０(ＯＨ)２）は、上述のケイ酸カルシウム反応と同様に、水に溶解した二酸化炭素と反応することができる。このようなケイ酸塩材料は、単独で又は組合せて、及び／又はケイ酸カルシウムとの組合せで、本発明の原理による結合要素の前駆体として使用することができる。
【００９４】
好適には、ガス支援ＨＬＰＳプロセスは、部分的に浸透する細孔空間を利用して、ガス状拡散が多孔質プリフォームに迅速に浸透することができ、また溶解したＣＯ２とともに細孔内に液状界面溶媒薄膜を飽和させることができる。ＣＯ２ベースの種は純水に対して低溶解性を有する（２５℃、１気圧で１.５ｇ／Ｌ）。したがって、ＣＯ２の実質的な量は連続的に供給し、また多孔質プリフォーム全体にわたり分配して、大幅な炭酸塩転換ができるようにしなければならない。気相拡散の利用によれば、液相で同じ時間に可溶性ＣＯ２が拡散するよりも拡散距離の大きな増大（約１００倍）をもたらす。（D. H.ライド著“Handbook of chemistry and physics”第６及び８章、2006-2007年第８７版、ＣＲＣ。）この部分的浸透状態によれば、反応を一定期間内で高度に炭酸塩化を進めることができる。
【００９５】
細孔内の液体水は反応速度をスピードアップし、これはすなわち、液体水が炭酸及びカルシウム種の双方のイオン化の媒体であるからである。しかし、細孔結合水相への溶解前にＣＯ２ガスが多孔質マトリックス内に拡散できるに十分低い水レベルにする必要がある。さらに、活発に溶解する多孔質プリフォームは、膨張的反応結晶成長のテンプレートとして作用する。したがって、結合要素及びマトリックスを最小の歪み及び残留応力で形成することができる。このことにより、大きくかつ複雑な形状が得られる結果となり、例えば、インフラ及び建設材料、並びにさらに多くの他の用途に必要とされる形状が得られる。
【００９６】
したがって、硬化条件の様々な組合せが所望の生産プロセスを得るのに考案され、これら条件としては、変動する反応温度、圧力及び反応の長さがある。第１の例示的実施形態において、水が前駆体材料に存在し（例えば、混合ステップ前からの残留水）、また液体水をＣＯ２とともに前駆体材料に供給し（例えば、水レベルを維持する及び／又は蒸発からの水損失を制御するため）、硬化プロセスは、約９０℃の温度、及び約０.１３８ＭＰａｇ（約２０ｐｓｉｇ）の圧力（すなわち、環境大気圧より２０ｐｓｉ高い圧力）で約２〜９０時間にわたり行う。
【００９７】
第２の例示的実施形態において、水が前駆体材料に存在し（例えば、混合ステップ前からの残留水）、また水蒸気をＣＯ２とともに前駆体材料に供給し（例えば、水レベルを維持する及び／又は蒸発からの水損失を制御するため）、硬化プロセスは、約９０℃の温度、及び約０.１３８ＭＰａｇ（約２０ｐｓｉｇ）の圧力（すなわち、環境大気圧より２０ｐｓｉ高い圧力）で約２〜９０時間にわたり行う。
【００９８】
第３の例示的実施形態において、水が前駆体材料に存在し（例えば、混合ステップ前からの残留水）、また水蒸気をＣＯ２とともに前駆体材料に供給し（例えば、水レベルを維持する及び／又は蒸発からの水損失を制御するため）、硬化プロセスは、約２５℃〜９０℃の温度、及び０ＭＰａｇ（環境大気圧）の圧力で約２〜７２時間にわたり行う。
【００９９】
上述の実施形態において、複合材料物体の硬化に必要な時間は、水蒸気及びＣＯ２ガスが物体全体にわたり拡散する能力によって決定する。概して、厚さのある物体は薄い物体よりも硬化に長い時間がかかる。同様に、高密度（及び開放細孔空間が少ない）の物体は低密度（開放細孔空間が多い）の物体よりも硬化に長い時間がかかる。以下の表は、３次元最小厚さ（壁厚又は断面厚さ）及び製造している物体のかさ密度に関して硬化時間がどのように変動するかの例を示す。
【０１００】
【表１】
2016539064.tif 000002
【０１０１】
製造した微細構造の論考
図１１（ａ）〜１１（ｃ）に概略的に示すように、結合要素はコア（黒の内側部分により示される）、第１層（白の中間部分により示される）、及び第２層すなわち包皮層（外側部分により示される）を有する。第１層は、単一層又は多重サブ層とすることができ、またコアを完全に又は部分的にカバーするものとすることができる。第１層は、結晶相、非晶相、又はそれら相の混在で存在することができ、また連続相で又はバラバラの粒子として存在することができる。第２層は、単一層又は多重サブ層とすることができ、またやはりコアを完全に又は部分的にカバーするものとすることができる。第２層は、複数の粒子を有する、又は連続相で極小の個別粒子を有することができる。
【０１０２】
結合要素は、意図する用途に基づいて、任意のサイズ及び、任意な規則的若しくは不規則的な中実若しくは中空の形態を呈することができる。例示的な形態としては、立方体、直方体、角柱体、円盤体、角錐体、多面体若しくは多面的粒子、円筒体、球面体、円錐体、リング体、チューブ体、三日月形体、ニードル体、ファイバ体、フィラメント体、フレーク体、球状体、サブ球状体、ビード体、グレープ状体、顆粒体、楕円体、ロッド体、波状体等がある。
【０１０３】
概して、本明細書に詳細に説明したように、結合要素は、反応性前駆体材料（例えば、前駆体粒子）から転換プロセスにより生産する。前駆体粒子は、意図する用途の必要性に合致する限り、任意のサイズ及び形状を有することができる。転換プロセスは、概して類似のサイズ及び形状の前駆体粒子を有する対応の結合要素をもたらす。
【０１０４】
結合マトリックス内で、結合要素は、多数の配向性のうち任意な配向性で互いに相対配置することができる。図１２（ａ）〜１２（ｆ）は、例示的結合マトリックスの概略図を示し、これらマトリックスは、異なる配向性にしたファイバ状又は小板状の結合要素を有し、できれば結合要素間の間隔で示すように充填剤を組み込むことによって希薄化する。図１２（ａ）は、例えば、１方向（「１−Ｄ」）配向性で整列する（例えば、ｘ方向に整列する）ファイバ状結合要素を有する結合マトリックスを示す。図１２（ｂ）は、２方向（「２−Ｄ」）配向性で整列する（例えば、ｘ方向及びｙ方向に整列する）小板状結合要素を有する結合マトリックスを示す。図１２（ｃ）は、３方向（「３−Ｄ」）配向性で整列する（例えば、ｘ方向、ｙ方向及びｚ方向に整列する）小板状結合要素を有する結合マトリックスを示す。図１２（ｄ）は、ランダム配向性で結合要素がいずれの特定方向に整列しない小板状結合要素を有する結合マトリックスを示す。図１２（ｅ）は、３−Ｄ配向性で整列する比較的高い密度にした小板状結合要素を有する結合マトリックスを示す。図１２（ｆ）は、ランダム配向性に配置され（浸透ネットワーク）、比較的低い密度にした小板状結合要素を有する結合マトリックスを示す。図１２（ｆ）の複合材料は、結合要素の多くの割合が互いに接触し、接触による連続したネットワークが材料の一方の端部から他方の端部まで形成されるため、浸透閾値を獲得する。浸透閾値は厳密な密度であり、それより高い値では結合要素が長距離の連結性を示し、例えば、図１２（ｅ）のような結合要素の秩序配向性、又は例えば図１２（ｆ）のような結合要素のランダム配向性となる。連結性パターンの例は、例えば、ニューナム氏らの論文“Connectivity and piezoelectric-pyroelectric composites”, Mat. Res. Bull. Vol. 13, pp. 525-536, 1978に見ることができる。
【０１０５】
複数の結合要素は、任意の適当な前駆体材料、例えば、任意の適当なケイ酸カルシウム組成物前駆体から化学的に転換することができる。ケイ酸カルシウム組成物前駆体は、アルミニウム、マグネシウム、及び鉄のうち１つ又は複数の化学元素を含むことができる。
【０１０６】
複数の結合要素は、所望複合材料に基づいて任意の適当な平均粒径及び粒度分布を有することができる。ある実施形態において、複数の結合要素は、約１μｍ〜約１００μｍ（例えば、約１μｍ〜約８０μｍ、約１μｍ〜約６０μｍ、約１μｍ〜約５０μｍ、約１μｍ〜約４０μｍ、約１μｍ〜約３０μｍ、約１μｍ〜約２０μｍ、約１μｍ〜約１０μｍ、約５μｍ〜約９０μｍ、約５μｍ〜約８０μｍ、約５μｍ〜約７０μｍ、約５μｍ〜約６０μｍ、約５μｍ〜約５０μｍ、約５μｍ〜約４０μｍ、約１０μｍ〜約８０μｍ、約１０μｍ〜約７０μｍ、約１０μｍ〜約６０μｍ、約１０μｍ〜約５０μｍ、約１０μｍ〜約４０μｍ、約１０μｍ〜約３０μｍ、約１０μｍ〜約２０μｍ）の範囲にわたる平均粒径を有するものとする。
【０１０７】
幾つかの事例において、複合材料は、複数の結合要素及び複数の充填剤粒子を有する。各結合要素は、主にケイ酸カルシウム組成物からなるコアと、シリカに富む第１層すわなち内側の層と、及び炭酸カルシウムに富む第２又は外側の層とを有する。複数の結合要素及び複数の充填剤粒子はともに１つ又は複数の結合マトリックスを形成し、また結合要素及び充填剤粒子は、マトリックス内にほぼ均一に分散しかつ共に結合し、これにより複合材料は１つ又は複数の肌理、パターン及び物理的特性を呈する。幾つかの事例において、結合要素は、ケイ酸マグネシウムのコアと、シリカに富む第１層すわなち内側の層と、及び炭酸マグネシウムに富む第２又は外側の層とを有することができる。ケイ酸マグネシウムは、アルミニウム、カルシウム、鉄又は酸化マンガンを含むことができる。
【０１０８】
複数の充填剤粒子は、任意の適当な平均粒径及び粒度分布を有することができる。ある実施形態において、複数の充填剤粒子は、約５μｍ〜約７ｍｍ（例えば、約５μｍ〜約５ｍｍ、約５μｍ〜約４ｍｍ、約５μｍ〜約３ｍｍ、約５μｍ〜約２ｍｍ、約５μｍ〜約１ｍｍ、約５μｍ〜約５００μｍ、約５μｍ〜約３００μｍ、約２０μｍ〜約５ｍｍ、約２０μｍ〜約４ｍｍ、約２０μｍ〜約３ｍｍ、約２０μｍ〜約２ｍｍ、約２０μｍ〜約１ｍｍ、約２０μｍ〜約５００μｍ、約２０μｍ〜約３００μｍ、約１００μｍ〜約５ｍｍ、約１００μｍ〜約４ｍｍ、約１００μｍ〜約３ｍｍ、約１００μｍ〜約２ｍｍ、約１００μｍ〜約１ｍｍ）の範囲にわたる平均粒径を有するものとする。
【０１０９】
ある好適な実施形態において、充填剤粒子は、石灰石（例えば、石灰石粉末）のような炭酸カルシウムに富む材料から形成する。ある材料において、充填剤粒子は、石英、雲母、花崗岩、長石（例えば、石英粉末、雲母粉末、花崗岩粉末、長石粉末）のような、ＳｉＯ２ベース又はケイ酸塩ベースの材料のうち１つ若しくは複数から形成する。
【０１１０】
ある実施形態において、充填剤粒子としては、天然、合成及び再生の材料、例えば、ガラス、再生ガラス、石炭スラグ、炭酸カルシウムに富む材料及び炭酸マグネシウムに富む材料がある。
【０１１１】
（結合要素：充填剤粒子）の重量比は、所望複合材料に基づいて任意の適切な比とする、例えば、約（１０〜５０）：約（５０〜９０）の範囲内とすることができる。
【０１１２】
ある実施形態において、これら複合材料は、種々のパターン、肌理、及び他の特性、例えば、種々の色の視覚的パターンを示す。さらに、本発明の複合材料は、従来のコンクリート又は対応する天然材料に類似の圧縮強度、曲げ強度及び吸水特性を呈する。
【０１１３】
ある実施形態において、複合材料は、さらに顔料を含む。顔料は、所望複合材料に基づいて、結合マトリックス内に均一に分散又はほぼ不均一に分散させることができる。顔料は、任意の適切な顔料、例えば、種々の金属酸化物（例えば、酸化鉄、酸化コバルト、及び酸化クロム）とすることができる。顔料は、黒、白、青、グレー、ピンク、緑、赤、黄、及び茶から選択した任意な色とすることができる。顔料は、所望の複合材料に基づいて、任意の適当な量、例えば、約０.０重量％〜１０重量％（例えば、約０.０重量％〜８重量％、約０.０重量％〜６重量％、約０.０重量％〜５重量％、約０.０重量％〜４重量％、約０.０重量％〜３重量％、約０.０重量％〜２重量％、約０.０重量％〜１重量％、約０.０重量％〜０.５重量％、約０.０重量％〜０.３重量％、約０.０重量％〜０.２重量％、約０.０重量％〜０.１重量％）の範囲にわたる量となるよう存在させることができる。
【０１１４】
実施例
実施例１：脱離等温線方法を使用する中空コアスラブを硬化する
混合
Sicoma TO8シリーズの遊星歯車ミキサ（型番MP250/375 WWWSW）を使用してコンクリートミックス設計の成分を混合した。遊星歯車の速度は１８.５ＲＰＭであった。６.３５ｍｍ（１／４インチ）骨材２９３.８ｋｇ及び砂１６０.３Ｋｇの形式とした充填剤材料を９０秒間にわたり乾燥混合した。水５ｋｇ、Glenium（登録商標）7500混和剤（ＢＡＳＦ社製）１６８ｇ、及び空気連行混和剤１２０ｇを乾燥混合物に添加し、この組合せ混合物を追加の９０秒にわたり混合した。ソリディアセメント（ソリディア・テクノロジー社製）８０.１Ｋｇ（４％疑似ウォラストナイト、１９％ウォラストナイト、１３％ラルナイト、２％カルサイト、及び６２％非晶質酸化物）の形式とした結合剤を１６Ｋｇの追加水とともにミキサー内で湿潤材料に添加した。この組合せ物を追加の９０秒間にわたり乾燥混合した。この混合物の最終含水率は、サルトリウス（Sartorius）社製ＭＡ１１０の湿度分析計で測定すると、３.６８％であることが分かった。このようなバッチの３つすべてを、中空コアスラブを押出成形するための押出成形機に転送した。
【０１１５】
押出成形：
１０１６ｍｍ（４０インチ）長さ、９.５２５ｍｍ（３／８インチ）直径の２本のスチール製ケーブル（住電ワイヤプロダクツ社製低緩和７ワイヤ撚り線）をスチール押出床の長さに沿って７６.２ｍｍ（３インチ）延伸するまで張力を加えた。ケーブルのうち一方は、スラブ底面とコア１及び２との間で対称的に配置し、また他方は、スラブ底面とコア５及び６との間で対称的に配置した。
【０１１６】
中空コアスラブは、市販のエレマティック社製ＥＬ６００／８押出成形機によって、５５ＲＰＭのオーガ速度を用いてスチール床上に押出成形した。押出成形スラブは、５.４８６４ｍ（１８フィート）長さ×１.２２ｍ（４フィート）幅×０.２０３ｍ（８インチ）高さで６個（０.１５２ｍ(６インチ)直径）の中空コアを有するものとした。隣接するコアは３.１７５ｃｍ（１.２５インチ）の壁厚で隔てられた。図１３は中空コアスラブの写真を示す。
【０１１７】
硬化
図１４は硬化装置の概略図である。硬化中にスチール床内の配管に熱水を循環させることにより床を加熱した。加熱水の温度はガス燃焼ボイラによって８１℃に維持した。スチール床の頂面における温度は４９℃近辺であった。冷却器（１０℃に維持される）からの冷水を凝縮器に循環させて循環ガス流から水分を除去した。電気ヒーター（３.７５ｋＷ）を８７℃に維持して、循環する乾燥したガス流を加熱してから硬化チャンバに帰還させた。循環送風機の速度は可変周波数駆動装置によって制御した。初期送風機速度は３０Ｈｚであった。乾燥ＣＯ２は、アリキャット（Alicat）製の質量流コントローラにより要求に応じて硬化システムに供給された。硬化チャンバは、スチール製の押出成形床及びポリエチレンシートを有し、このポリエチレンシートは、キャノピー（天蓋）として機能し、またＣＯ２／Ｈ２Ｏの流れを環境大気から分離した。キャノピーは、中空コアスラブをカバーし、またスラブの各端部における支持壁間で伸展させた。キャノピーはスチール製押出成形床に沿ってまた端壁に磁気ストリップにより封止し、循環するガス流によって膨張させた。キャノピーの内側と外側との間の差圧は、大気圧よりも僅かに高く維持した（差圧＝＋５.０８ｍｍ(０.２インチ)水柱）。硬化チャンバの各端壁は、壁が０.２０３ｍ（８インチ）ではなく０.２２９ｍ（９インチ）である点を除いてスラブと同一断面形状であった。各端壁は、６個の孔に対向する１個のガス流入ポートを有するチャンバを形成する長方形ボックスの前面として作用し、これら６個の孔を通してガスが流入又は硬化チャンバから流出した。６個の孔は有孔金属シートによりカバーし、したがって、端部チャンバは、硬化チャンバ内へのガス流を分配及び円滑化するよう機能するプレナムとして作用する。差圧トランスミッタに属する２つのポートのうち一方を一方の端壁から硬化チャンバ内に挿入した。他方のポートは環境大気に開いたままにする。ＮＤＩＲ式ＣＯ２計測器のサンプル採取プローブを硬化チャンバの他方の端部における端壁に挿入し、硬化稼働全体にわたるチャンバ内のＣＯ２濃度をモニタリングした。ヴァイサラ社製湿度／温度計の２つのプローブを硬化チャンバ内に配置し、プローブ各個は端壁の直ぐ内側に配置した。
【０１１８】
硬化チャンバは１０分間ＣＯ２ガスでパージした。ガス循環は硬化稼働中６０分毎に逆転させた。硬化チャンバ内への送風機速度は９０分で１５Ｈｚまで減少させ、また次に２０９分で４５Ｈｚまで上昇させ、この状態を、硬化稼働が４９０分で終了するまで維持した。
【０１１９】
図１５は、ヴァイサラ社製センサによって硬化稼働全体にわたり端壁で測定したチャンバ湿度、並びに稼働全体にわたり捕集した凝縮水の累積量を示す。
【０１２０】
中空コアスラブの強度は、スラブの頂面における４４個のポイントでリバウンドハンマーを用いて見積もった。リバウンド測定値は平均圧縮強度が３０ＭＰａであることを示した。
【０１２１】
実施例２：脱離等温線方法を使用する中空コア注型成形体を硬化する
混合
混合物設計は、６個の固形成分、すなわち、（１）９.５２５ｍｍ（３／８インチ）骨材２９％、（２）６.３５ｍｍ（１／４インチ）骨材１５％、（３）２ｍｍに破砕した石英１２％、（４）建設用砂２０％、（５）マーブルホワイト２００を１１％、（６）NYCO400のウォラストナイト１３％から構成した。これら成分は、ケルヒャー・インダストリーズ社の１２″研究室規模のミキサー内で２分間「乾燥」混合した。ゴム添加物を有する水（５７０ｇ）を乾燥した成分に添加し、この結果生じた混合物を追加の４分間混合した。追加的な水（２６０ｇ）を添加し、またこれによる混合物を追加の４分間混合した。最終的にさらに水（２６０ｇ）を添加し、またこれによる混合物を追加の２分間混合した。
【０１２２】
注型成形（キャスティング：casting）
湿潤混合物を１０.１６ｃｍ×１０.１６ｃｍ×５０.８ｃｍ（４インチ×４インチ×２０インチ）直方体の型であって、長い寸法を水平に配置した型内に注型成形した。ワックス塗布ペーパーでラップした５.０８ｃｍ（２インチ）直径×５０.８ｃｍ（２０インチ）長さのＰＶＣパイプを型の中心に固定し、注型成形体長さに沿う５.０８ｃｍ（２インチ）直径のコアを形成できるようにする。コンクリート混合物を６層に分けて注型し、各層で３０秒振動させ、ただし最後の層は６０秒間振動させた。
【０１２３】
乾燥
中空コア注型成形体は亀裂を生ずるのを防止するためゆっくりと乾燥させた。１晩かけて空気乾燥し、次に９０℃で５１時間にわたり乾燥オーブン内に配置し、次いで追加の２０時間かけて１００℃にした。乾燥後、中空コア注型成形体を型から取り出し、またＰＶＣパイプを注型成形体のコアから取り出した。中空コア注型成形体の正味重量は８７６９グラムであった。
【０１２４】
硬化
図１６は硬化セットアップの写真である。ＰＶＣパイプ取付具をコアの各端部内に挿入し、チューブ取付具をパイプ取付具内にねじ込み、硬化ガスを注型成形体内に通過させることができるようにする。中空コア注型成形体は、２.５４ｃｍ（１″）厚さのアルミニウム箔でバックアップしたガラス繊維断熱材内に包み込んだ。コアからの一方のチューブ取付具（入口チューブ組立体）をガス飽和器（水を含む加熱した容器）への６.３５ｍｍ（１／４インチ）スチール製管材に取り付けた。コアからの他方のチューブ取付具（出口チューブ組立体）をベントに至る６.３５ｍｍ（１／４インチ）プラスチック製管材に取り付けた。各チューブ組立体に熱電対を装着し、コア通過前及び通過後に硬化ガスの温度を測定できるようにする。各チューブ組立体はガラス繊維断熱材で断熱した。
【０１２５】
飽和器内の水は硬化稼働全体にわたり６５℃に維持した。二酸化炭素ガスは６.５リットル／分の水に通して泡化し、ガス流に水蒸気を飽和させた。硬化反応のための熱及び水のすべてを飽和した二酸化炭素流によって中空コア内に搬送される。コア入口における温度は１時間の期間にわたり２６℃から６０℃に上昇し、硬化稼働の残りの部分にわたりこの状態に維持した。コア出口における温度に関してはさらに９０分かけて５３℃に上昇し、硬化期間の残りの部分にわたりこの状態に維持した。硬化稼働は２０時間後に終了した。
【０１２６】
硬化稼働中に中空コア注型成形体を包囲する断熱材は取り外した。注型成形体の１／３（入口端部）は、より明るく乾燥した外観の注型成形体の残りの部分よりも外側が湿っていてより暗い外観であった（図１７参照）。注型成形体は乾燥オーブン内で８９３９グラムの一定重量になるまで完全に乾燥させ、炭酸塩化に起因する１７０グラムの増量が得られた。炭酸塩化の平均量は重量利得から４０％であると計算された。
【０１２７】
乾燥した中空コア注型成形体を半分（ハーフ）にカットして硬化の均一性を評価したが、これはすなわち、注型成形体の２つの端部が視覚的に異なっていたからである。幾分かの材料が注型成形体に対するカットの切り口から喪失し、また幾分かの材料が鋸ブレードによって生ずるカットの外端縁における欠損から喪失した。欠損パターンは、注型成形体の双方のハーフにおいて対称的でほぼ同一であり、したがって、カット損失は双方のピースでほぼ同一であった。カット損失の総重量は１３７グラムであった。
【０１２８】
内端縁（例えば、コア表面）はきれいにカットされ、このことは、注型成形体の内側は外側よりも反応が良好であり、また反応の範囲はコア周りの半径方向パターンを持って変化したことを示唆する。乾燥した注型成形体の入口側ハーフの重量は４４２９グラムである一方、乾燥した注型成形体の出口側ハーフの重量は４３７３グラムであった。このように、スラブのカット後に残存する質量は、２つのハーフに均等に分配された（５０.３％入口端部；４９.７％出口端部）。したがって、炭酸塩化の程度は中空コア注型成形体の長さに沿って均等に分布した。
【０１２９】
本明細書及び特許請求の範囲において、単数形「a」、「an」及び「the」は文脈がそうでないと明示しない限り、複数言及を含む。
【０１３０】
それ以外を定義しない限り、本明細書で使用する全ての技術的及び科学的用語は、当業者が共通して理解されるものと同一の意味を持つ。本明細書に記載したのと類似又は等価である任意の方法及び材料は本発明の実施又は試験に使用することもできるが、好適な方法及び材料をここに説明した。本明細書に記載の方法は、本明細書に記載の特定の順序の他に論理的に可能である任意な順序で実施することができる。
【０１３１】
参照による組み入れ
特許、特許出願、特許刊行物、定期刊行物、書籍、新聞、ウェブコンテンツのような他の文献に対する参照及び引用を本明細書で行った。このような文献のすべては、参照によってすべての目的のために全体を本明細書に組み入れられるものとする。参照により本明細書に組み入れられる任意の資料又はその一部は、本明細書で明確に述べた現行の定義、ステートメント、又は他の開示資料と矛盾することがあっても、組み入れられた資料と本明細書の資料との間で矛盾が生じない程度にのみ組み入れられるものとする。矛盾を生じた場合、この矛盾は、好適な開示として本発明に有利となるよう解決される。
【０１３２】
均等物
本明細書に記載の代表的実施例は、本発明を説明するのに役立てることを意図し、本発明の範囲を制限することは意図しない、又は制限すると解すべきではない。実際、本明細書に示しまた記載した他に、本発明の種々の変更例及びその他多くの実施形態も、当業者にとっては、後続の実施例並びに本明細書に引用した科学的文献及び特許文献に対する参照も含めて本明細書の全内容から明らかであろう。後続の実施例は、種々の実施形態及びその均等物として本発明を実施するのに適用できる重要な付加的情報、例証、及びガイダンスを含む。
【図１】
2016539064.tif 000003
【図２】
2016539064.tif 000004
【図３】
2016539064.tif 000005
【図４】
2016539064.tif 000006
【図５】
2016539064.tif 000007
【図６】
2016539064.tif 000008
【図７】
2016539064.tif 000009
【図８】
2016539064.tif 000010
【図９】
2016539064.tif 000011
【図１０】
2016539064.tif 000012
【図１１】
2016539064.tif 000013
【図１２−１】
2016539064.tif 000014
【図１２−２】
2016539064.tif 000015
【図１２−３】
2016539064.tif 000016
【図１３】
2016539064.tif 000017
【図１４】
2016539064.tif 000018
【図１５】
2016539064.tif 000019
【図１６】
2016539064.tif 000020
【図１７】
2016539064.tif 000021
【国際調査報告】
2016539064.tif 000022